(57)【要約】【課題】生産性に優れ、表示装置の表示性能ムラを均一化することが可能で、テレビやモニタで必要とされる高温高湿下での長期耐久性に特に優れた反射防止フィルムを提供すること。【解決手段】透明支持体上に、透明樹脂および透光性樹脂粒子を含有する少なくとも一層の防眩層もしくは拡散層と、該透明支持体および該防眩層もしくは拡散層の何れの層よりも屈折率の低い低屈折率層とをこの順に有する反射防止フィルムであって、  該透明樹脂が、（Ａ）２個以上の（メタ）アクリロイル基を有する多官能（メタ）アクリレートと、（Ｂ）エチレンオキシド、プロピレンオキシドまたはカプロラクトン付加のいずれかで変性された変性多官能（メタ）アクリレートとを含む混合物を硬化してなるものであり、  該透光性樹脂粒子が、残存モノマー含率が２．０％以下であり、高架橋性であり、かつ圧縮強度が３９〜９８Ｎ／ｍｍ２である（Ｃ）高架橋透光性樹脂粒子を含有する反射防止フィルム。【選択図】なし【特許請求の範囲】
【請求項１】
透明支持体上に、透明樹脂および透光性樹脂粒子を含有する少なくとも一層の防眩層もしくは拡散層と、該透明支持体および該防眩層もしくは拡散層の何れの層よりも屈折率の低い低屈折率層とをこの順に有する反射防止フィルムであって、
該透明樹脂が、（Ａ）２個以上の（メタ）アクリロイル基を有する多官能（メタ）アクリレートと、（Ｂ）エチレンオキシド、プロピレンオキシドまたはカプロラクトン付加のいずれかで変性された変性多官能（メタ）アクリレートとを含む混合物を硬化してなるものであり、
該透光性樹脂粒子が、残存モノマー含率が２．０％以下であり、高架橋性であり、かつ圧縮強度が３９〜９８Ｎ／ｍｍ２である（Ｃ）高架橋透光性樹脂粒子を含有する反射防止フィルム。
【請求項２】
前記（Ｂ）変性多官能（メタ）アクリレートにおいて、エチレンオキシドおよびプロピレンオキシドの付加モル数が１〜３であるか、またはカプロラクトン付加モル数が３〜１０である請求項１に記載の反射防止フィルム。
【請求項３】
前記（Ａ）多官能（メタ）アクリレートの平均分子量が２００〜６００であり、前記（Ｂ）変性多官能（メタ）アクリレートの平均分子量が３００〜２０００である請求項１または２に記載の反射防止フィルム。
【請求項４】
前記防眩層もしくは拡散層の膜厚（ｔ）が８μｍ以上１５μｍ以下であり、前記（Ｃ）高架橋透光性樹脂粒子の平均粒径（φＣ）が５．５μｍ以上１０μｍ以下であり、前記（Ｃ）高架橋透光性樹脂粒子の屈折率（ｎｐＣ）が１．５５以上１．５８以下であり、かつ前記（Ｃ）高架橋透光性樹脂粒子の平均粒径（φＣ）と前記膜厚（ｔ）の比（φＣ／ｔ）が０．３０以上０．７５以下である請求項１〜３のいずれかに記載の反射防止フィルム。
【請求項５】
前記防眩層もしくは拡散層が、さらに第２の（Ｄ）高架橋透光性樹脂粒子を含み、該（Ｄ）高架橋透光性樹脂粒子の粒径が前記（Ｃ）高架橋透光性樹脂粒子の粒径と実質的に同じである請求項１〜４のいずれかに記載の反射防止フィルム。
【請求項６】
前記（Ｄ）透光性樹脂粒子の屈折率が１．４９以上１．５４以下である請求項５に記載の反射防止フィルム。
【請求項７】
前記透光性樹脂粒子を、分散溶媒に浸漬させた後の膨潤率が２０体積％以下である請求項１〜６のいずれかに記載の反射防止フィルム。
【請求項８】
前記（Ｃ）高架橋透光性樹脂粒子が２官能以上の架橋性モノマーで架橋されており、該架橋性モノマーの含有率が該（Ｃ）高架橋透光性樹脂粒子を形成するための全モノマーに対して１５質量％以上である請求項１〜７のいずれかに記載の反射防止フィルム。
【請求項９】
前記透光性樹脂粒子が（メタ）アクリル酸エステル系モノマーを重合してなる樹脂粒子である請求項１〜８のいずれかに記載の反射防止フィルム。
【請求項１０】
偏光膜と該偏光膜の両面を保護する２枚の保護フィルムを有する偏光板であって、該保護フィルムの少なくとも一方が、請求項１〜９のいずれかに記載の反射防止フィルムである偏光板。
【請求項１１】
請求項１〜９のいずれかに記載の反射防止フィルム、または請求項１０に記載の偏光板を有する画像表示装置。
【発明の詳細な説明】
【技術分野】
【０００１】
本発明は、反射防止フィルム、偏光板および画像表示装置に関する。
【背景技術】
【０００２】
反射防止フィルムは、一般に、陰極管表示装置（ＣＲＴ）、プラズマディスプレイ（ＰＤＰ）、エレクトロルミネッセンスディスプレイ（ＥＬＤ）や液晶表示装置（ＬＣＤ）  のようなディスプレイ装置において、外光の反射によるコントラスト低下や像の映り込みを防止するために、光学干渉の原理を用いて反射率を低減するようディスプレイの最表面に配置される。
【０００３】
このような反射防止フィルムは、一般的には、透明支持体上に適切な膜厚の、透明支持体より低屈折率の低屈折率層による皮膜をフィルムの最外層に形成することにより作製されている。低い反射率を実現するために低屈折率層にはできるだけ屈折率の低い材料が望まれる。また反射防止フィルムはディスプレイの最表面に用いられるため高い耐擦傷性も要求される。支持体の厚みが数十μｍ〜数ｍｍのプラスチックフィルムである場合には、高い耐擦傷性を実現するためには、低屈折率層の皮膜自体の強度、下層との密着性に加えて、支持体の押し込み弾性の低さを補うためのハードコート層が必須である。特に近年、テレビやモニタ等のアプリケーションにおいては、高い耐擦傷性が要求されるようになっており、最表層の皮膜の強度に加えてハードコート層による押し込み弾性の改善は大きな課題である。
【０００４】
また近年のテレビやモニタは大画面化と共に高精細化も進んでおり、ハードコート層には表示装置起因の表示性能ムラを改善するために、光拡散の機能を持たせることが必須となっている。光拡散を付与する方法としては、表面散乱と内部散乱を併せ持つ防眩性ハードコート層（以下防眩層と省略する）を用いるか、内部散乱を主とする拡散性ハードコート層（以下拡散層と省略する）を用いるかの２つに分類される。どちらの場合でも内部散乱性は、特許文献１や２に記載されているようにハードコート層内に適切な屈折率と粒子径を持つ樹脂粒子や無機粒子を分散させることで達成されることが主流である。
【０００５】
特許文献１や２に記載されているように、内部散乱性の制御に粒子の粒子径は重要なファクターであるが、無機粒子の使用は、比重が高いことに起因する沈降性の悪化や、膜に対して粒子の硬度が高いことに起因する膜脆性の悪化を生じてしまう。一方、樹脂粒子の使用の場合は、無機粒子とは異なり溶剤に対して膨潤性を持つために、内部散乱性を最適な状態（屈折率および粒子径）に保つことが難しい。そこで制御された内部散乱性を持たせるためには、特許文献３に示すように溶剤への膨潤性を極力低くすることが、光学設計および製造の観点から望ましいが、この時に溶剤への膨潤を抑えることで、常温常湿である初期状態では最適な内部散乱性を持つ光学フィルムが、高温高湿環境下での耐久性が著しく劣ってしまうという問題があることが判明した。
【先行技術文献】
【特許文献】
【０００６】
【特許文献１】特開２００７−２６４１１３号公報
【特許文献２】特開２００５−１８７７７０号公報
【特許文献３】特開２００７−１４８３９８号公報
【発明の概要】
【発明が解決しようとする課題】
【０００７】
本発明の目的は、生産性に優れ、表示装置の表示性能ムラを均一化することが可能で、テレビやモニタで必要とされる高温高湿下での長期耐久性に特に優れた反射防止フィルムを提供することにある。
また、本発明の別の目的は、該反射防止フィルムを具備した偏光板および画像表示装置を提供することである。
【課題を解決するための手段】
【０００８】
本発明者らは、鋭意検討の結果、特定のバインダーとの組み合わせにより、高架橋性、高強度の樹脂粒子を使用した場合でも高温高湿下での長期耐久性に優れた反射防止フィルムを作製することができることを見出し、本発明を完成するに至った。
【０００９】
すなわち、本発明は、以下の各構成により、上記目的を達成したものである。
１．
透明支持体上に、透明樹脂および透光性樹脂粒子を含有する少なくとも一層の防眩層もしくは拡散層と、該透明支持体および該防眩層もしくは拡散層の何れの層よりも屈折率の低い低屈折率層とをこの順に有する反射防止フィルムであって、
該透明樹脂が、（Ａ）２個以上の（メタ）アクリロイル基を有する多官能（メタ）アクリレートと、（Ｂ）エチレンオキシド、プロピレンオキシドまたはカプロラクトン付加のいずれかで変性された変性多官能（メタ）アクリレートとを含む混合物を硬化してなるものであり、
該透光性樹脂粒子が、残存モノマー含率が２．０％以下であり、高架橋性であり、かつ圧縮強度が３９〜９８Ｎ／ｍｍ２である（Ｃ）高架橋透光性樹脂粒子を含有する反射防止フィルム。
２．
前記（Ｂ）変性多官能（メタ）アクリレートにおいて、エチレンオキシドおよびプロピレンオキシドの付加モル数が１〜３であるか、またはカプロラクトン付加モル数が３〜１０である上記１に記載の反射防止フィルム。
３．
前記（Ａ）多官能（メタ）アクリレートの平均分子量が２００〜６００であり、前記（Ｂ）変性多官能（メタ）アクリレートの平均分子量が３００〜２０００である上記１または２に記載の反射防止フィルム。
４．
前記防眩層もしくは拡散層の膜厚（ｔ）が８μｍ以上１５μｍ以下であり、前記（Ｃ）高架橋透光性樹脂粒子の平均粒径（φＣ）が５．５μｍ以上１０μｍ以下であり、前記（Ｃ）高架橋透光性樹脂粒子の屈折率（ｎｐＣ）が１．５５以上１．５８以下であり、かつ前記（Ｃ）高架橋透光性樹脂粒子の平均粒径（φＣ）と前記膜厚（ｔ）の比（φＣ／ｔ）が０．３０以上０．７５以下である上記１〜３のいずれかに記載の反射防止フィルム。
５．
前記防眩層もしくは拡散層が、さらに第２の（Ｄ）高架橋透光性樹脂粒子を含み、該（Ｄ）高架橋透光性樹脂粒子の粒径が前記（Ｃ）高架橋透光性樹脂粒子の粒径と実質的に同じである上記１〜４のいずれかに記載の反射防止フィルム。
６．
前記（Ｄ）透光性樹脂粒子の屈折率が１．４９以上１．５４以下である上記５に記載の反射防止フィルム。
７．
前記透光性樹脂粒子を、分散溶媒に浸漬させた後の膨潤率が２０体積％以下である上記１〜６のいずれかに記載の反射防止フィルム。
８．
前記（Ｃ）高架橋透光性樹脂粒子が２官能以上の架橋性モノマーで架橋されており、該架橋性モノマーの含有率が該（Ｃ）高架橋透光性樹脂粒子を形成するための全モノマーに対して１５質量％以上である上記１〜７のいずれかに記載の反射防止フィルム。
９．
前記透光性樹脂粒子が（メタ）アクリル酸エステル系モノマーを重合してなる樹脂粒子である上記１〜８のいずれかに記載の反射防止フィルム。
１０．
偏光膜と該偏光膜の両面を保護する２枚の保護フィルムを有する偏光板であって、該保護フィルムの少なくとも一方が、上記１〜９のいずれかに記載の反射防止フィルムである偏光板。
１１．
上記１〜９のいずれかに記載の反射防止フィルム、または上記１０に記載の偏光板を有する画像表示装置。
【発明の効果】
【００１０】
本発明によれば、生産性に優れ、表示装置の表示性能ムラを均一化することが可能で、テレビやモニタで必要とされる高温高湿下での長期耐久性に特に優れた反射防止フィルムを提供することができる。さらに、本発明によれば、同様に高温高湿下での長期耐久性に優れた偏光板および画像表示装置を提供することができる。
【図面の簡単な説明】
【００１１】
【図１】本発明の反射防止フィルムの平均傾斜角度を測定する方法を説明する図である。
【発明を実施するための形態】
【００１２】
以下、本発明について詳細に説明する。なお、本明細書において、数値が物性値、特性値等を表す場合に、「（数値１）〜（数値２）」という記載は「（数値１）以上（数値２）以下」の意味を表す。また、本明細書において、「（メタ）アクリレート」との記載は、「アクリレート及び（メタ）アクリレートの少なくともいずれか」の意味を表す。「（メタ）アクリル酸」等も同様である。
【００１３】
本発明の反射防止フィルムは、透明支持体上に、透明樹脂および透光性樹脂粒子を含有する少なくとも一層の防眩層もしくは拡散層と、該透明支持体および該防眩層もしくは拡散層の何れの層よりも屈折率の低い低屈折率層とをこの順に有する反射防止フィルムであって、該透明樹脂が、（Ａ）２個以上の（メタ）アクリロイル基を有する多官能（メタ）アクリレートと、（Ｂ）エチレンオキシド、プロピレンオキシドまたはカプロラクトン付加のいずれかで変性された変性多官能（メタ）アクリレートとを含む混合物を硬化してなるものであり、該透光性樹脂粒子が、残存モノマー含率が２．０％以下であり、高架橋性であり、かつ圧縮強度が３９〜９８Ｎ／ｍｍ２である（Ｃ）高架橋透光性樹脂粒子を含有する。
【００１４】
（反射防止フィルムの層構成）
本発明の反射防止フィルムは、透明支持体の上に少なくとも１層の防眩層もしくは拡散層を有する。本発明の防眩層および拡散層は、透明樹脂を含む層の中に透光性樹脂粒子が分散している構造を有する。防眩層および拡散層は１層でもよいし、複数層、例えば２層〜４層で構成されていてもよい。
【００１５】
本発明の反射防止フィルムの好ましい層構成の例を下記に示す。下記構成において基材フィルムは、フィルムで構成された透明支持体を指している。  
・基材フィルム／防眩層もしくは拡散層／低屈折率層
・基材フィルム／防眩層もしくは拡散層／帯電防止層／低屈折率層
・基材フィルム／ハードコート層／防眩層もしくは拡散層／低屈折率層
・基材フィルム／ハードコート層／防眩層もしくは拡散層／帯電防止層／低屈折率層
・基材フィルム／ハードコート層／帯電防止層／防眩層もしくは拡散層／低屈折率層
・基材フィルム／防眩層もしくは拡散層／高屈折率層／低屈折率層
・基材フィルム／防眩層もしくは拡散層／中屈折率層／高屈折率層／低屈折率層
・帯電防止層／基材フィルム／防眩層もしくは拡散層／中屈折率層／高屈折率層／低屈折率層
・基材フィルム／帯電防止層／防眩層もしくは拡散層／中屈折率層／高屈折率層／低屈折率層
・帯電防止層／基材フィルム／防眩層もしくは拡散層／高屈折率層／低屈折率層／高屈折率層／低屈折率層
【００１６】
本発明の反射防止フィルムでは、防眩層もしくは拡散層、低屈折率層以外の層が塗設されていてもよく、これらの層としては、例えばハ−ドコート層、帯電防止層、防汚層等が挙げられる。防眩層もしくは拡散層がハ−ドコート層、帯電防止層、防汚層等の機能を同時に有することがより好ましい。
【００１７】
本発明では、低反射化の点から、中屈折率層／高屈折率層／低屈折率層を含む構成の反射防止フィルムが好ましく、例えば、特開平８−１２２５０４号公報、同８−１１０４０１号公報、同１０−３００９０２号公報、特開２００２−２４３９０６号公報、特開２０００−１１１７０６号公報等に記載の構成が挙げられる。上記構成の中屈折率層、高屈折率層の少なくとも１つが帯電防止層の機能を兼ねることが好ましい。中屈折率層／高屈折率層／低屈折率層の３層構成である場合は、中屈折率層が帯電防止層の機能を兼ねることが、所望の帯電防止性と屈折率実現の観点で好ましい。製造が単純で生産性が高いという点では、本発明で最も好ましい形態は、支持体上に単一層の防眩層もしくは拡散層と単一層の低屈折率層をこの順に有する反射防止フィルムである。
【００１８】
（防眩層もしくは拡散層）
本発明の防眩層もしくは拡散層は、透明樹脂および透光性樹脂粒子を含有し、該透明樹脂が、（Ａ）２個以上の（メタ）アクリロイル基を有する多官能（メタ）アクリレートと、（Ｂ）エチレンオキシド、プロピレンオキシドまたはカプロラクトン付加のいずれかで変性された変性多官能（メタ）アクリレートとを含む混合物を硬化してなるものであり、該透光性樹脂粒子が、残存モノマー含率が２．０％以下と高架橋性で、かつ圧縮強度が３９〜９８Ｎ／ｍｍ２である（Ｃ）高架橋透光性樹脂粒子を含有する。（Ｃ）高架橋透光性樹脂粒子は、後述するが、好適には、平均粒径が５．５μｍ〜１０μｍであるものがよい。なお、本発明において、粒子サイズは一次粒径を示す。
【００１９】
ここで本発明でいう高架橋性とは残存モノマー含率によって示され、残存モノマー含率が低いほど高架橋である。
また、本発明でいう圧縮強度は、粒子径が１０％変形するときの圧縮強度をいう。
粒径が１０％変形するときの圧縮強度とは、粒子圧縮強度（Ｓ１０強度）であり、粒子径が１０％変形したときの試験力と圧縮前の粒子径とを次式に導入して得られる値である。
式（１）  Ｓ１０＝２．８Ｐ／（πｄ２）
但し式（１）で、Ｓ１０：圧縮強度［Ｎ／ｍｍ２］、Ｐ：試験力［Ｎ］、ｄ：粒子径［ｍｍ］を表す。圧縮強度の測定は、上記のパラメーターが求められる測定方法であれば特に限定されない。例えば、微小圧縮試験機ＭＣＴ―Ｗシリーズ［（株）島津製作所（株）製］を用いて樹脂粒子単体の一定の負荷速度で圧縮試験を行うことで測定することができる。
【００２０】
本発明における防眩層もしくは拡散層は、少なくとも前記（Ａ）〜（Ｃ）成分を含む組成物を有機溶媒中に分散または溶解させ、得られた塗布液を透明支持体上に塗布・乾燥・硬化させて形成することができる。塗布液には、重合開始剤、好ましくは、塗布液の粘度を調整するための高分子化合物、カール低減や屈折率調節等のための無機微粒フィラー、塗布助剤等を含むことができる。
【００２１】
本発明の反射防止フィルム、偏光板および画像表示装置は、様々な光源が様々な角度から映りこむ場合の広い条件で良好な防眩性を示す必要がある。このような多様な使用環境に対応する評価の一例としては、光源の太さ、映り込む角度を変化させて、防眩性を評価する方法がある。また、黒締まりに関しても、明室環境下でディスプレイの垂直方向から視認した場合と角度をつけて視認した場合の両方で良好な黒締まりを達成する必要がある。
【００２２】
［透明樹脂］
本発明の防眩層もしくは拡散層に含まれる透明樹脂は（Ａ）２個以上の（メタ）アクリロイル基を有する多官能（メタ）アクリレートと、後述の（Ｂ）変性多官能アクリレートとを含む混合物を硬化してなるものである。
【００２３】
本発明の（Ａ）２個以上の（メタ）アクリロイル基を有する多官能（メタ）アクリレートとしては、多価アルコールと（メタ）アクリル酸とのエステル｛例えば、エチレングリコールジ（メタ）アクリレート、１，４−シクロヘキサンジアクリレート、ペンタエリスリトールテトラ（メタ）アクリレート、ペンタエリスリトールトリ（メタ）アクリレート、トリメチロールプロパントリ（メタ）アクリレート、トリメチロールエタントリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、ペンタエリスリトールヘキサ（メタ）アクリレート、１，２，３−クロヘキサンテトラ（メタ）アクリレート、ポリウレタンポリアクリレート、ポリエステルポリアクリレート｝、等が挙げられる。
【００２４】
また、防眩層もしくは拡散層を高屈折率にするには、このモノマーの構造中に芳香族環や、フッ素以外のハロゲン原子、硫黄原子、リン原子、及び窒素原子から選ばれた少なくとも１種を含むことが好ましい。
さらに、２個以上の（メタ）アクリロイル基を有する樹脂、例えば比較的低分子量のポリエステル樹脂、ポリエーテル樹脂、アクリル樹脂、ウレタン樹脂、アルキッド樹脂、スピロアセタール樹脂、ポリブタジエン樹脂、ポリチオールポリエン樹脂および多価アルコール等の、多官能化合物などのオリゴマー又はプレポリマー等もあげられる。
【００２５】
本発明の防眩層もしくは拡散層の透明樹脂は、（Ｂ）エチレンオキシド、プロピレンオキシドまたはカプロラクトン付加のいずれかで変性された変性多官能（メタ）アクリレートを、上記（Ａ）と混合したものを硬化して得られる。以降でエチレンオキシドを「ＥＯ」、プロピレンオキシドを「ＰＯ」と略する。更にＥＯまたはＰＯのモル数を「ｎ」で表示する。このとき、上記オキシド付加した変性多官能アクリレート系モノマーにおいて、ＥＯまたはＰＯのｎ数としては、ｎ＝１〜１５が好ましく、ｎ＝１〜１０がより好ましく、ｎ＝１〜６がさらに好ましく、ｎ＝１〜３が特に好ましい。またカプロラクトン付加した変性多官能アクリレート系モノマーにおいて、ｎ＝３〜１０が好ましく、ｎ＝３〜６がより好ましく、ｎ＝３がより好ましい。（この時ｎは平均値で表す。）
【００２６】
具体的に（Ｂ）として以下のモノマー類があげられるがこれらによって限定されるもの
ではない。
Ｂ−１  ＥＯ付加トリメチロールプロパントリ（メタ）アクリレート（ｎ＝１）
Ｂ−２  ＥＯ付加トリメチロールプロパントリ（メタ）アクリレート（ｎ＝１．５）
Ｂ−３  ＥＯ付加トリメチロールプロパントリ（メタ）アクリレート（ｎ＝２）
Ｂ−４  ＥＯ付加トリメチロールプロパントリ（メタ）アクリレート（ｎ＝６）
Ｂ−５  ＰＯ付加トリメチロールプロパントリ（メタ）アクリレート（ｎ＝１）
Ｂ−６  ＰＯ付加トリメチロールプロパントリ（メタ）アクリレート（ｎ＝２）
Ｂ−７  ＥＯ付加グリセリントリ（メタ）アクリレート（ｎ＝２）
Ｂ−８  ＰＯ付加グリセリントリ（メタ）アクリレート（ｎ＝２）
Ｂ−９  ＥＯ付加ペンタエリスリトールテトラ（メタ）アクリレート（ｎ＝２）
Ｂ−１０  ＰＯ付加ペンタエリスリトールテトラ（メタ）アクリレート（ｎ＝２）
Ｂ−１１  ＥＯ付加ジトリメチロールプロパンテトラ（メタ）アクリレート（ｎ＝２）
Ｂ−１２  ＰＯ付加ジトリメチロールプロパンテトラ（メタ）アクリレート（ｎ＝２）
Ｂ−１３  ＥＯ付加ジペンタエリスリトールペンタ（メタ）アクリレート（ｎ＝１．５）
Ｂ−１４  ＥＯ付加ジペンタエリスリトールヘキサ（メタ）アクリレート（ｎ＝１）
Ｂ−１５  ＰＯ付加ジペンタエリスリトールペンタ（メタ）アクリレート（ｎ＝１．５）
Ｂ−１６  ＰＯ付加ジペンタエリスリトールヘキサ（メタ）アクリレート（ｎ＝１）
Ｂ−１７  トリス（２−ヒドロキシエチル）イソシアヌレートトリ（メタ）アクリレート
Ｂ−１８  カプロラクトン付加ジペンタエリスリトールヘキサアクリレート（ｎ＝２）
Ｂ−１９  カプロラクトン付加ジペンタエリスリトールヘキサアクリレート（ｎ＝３）
Ｂ−２０  カプロラクトン付加ジペンタエリスリトールヘキサアクリレート（ｎ＝６）
【００２７】
これらのモノマー類は併用して用いられてもよい。
（Ｂ）としては、ＥＯ付加トリメチロールプロパントリ（メタ）アクリレートが好ましい。また、上記具体例の中でも、Ｂ−１、Ｂ−２、Ｂ−１０が特に好ましく用いられる。
【００２８】
（Ａ）多官能（メタ）アクリレートと（Ｂ）変性多官能（メタ）アクリレートの混合比は、１０対１〜１対１０（重量比）の範囲で、設計膜厚におけるカール、脆性、引掻き強度等のバランスの良い混合比を選択すればよい。
【００２９】
多官能（メタ）アクリレートモノマー（Ａ）の分子量は２００〜６００の範囲のものが好ましく、変性多官能（メタ）アクリレート（Ｂ）の分子量は、平均分子量で３００〜２０００の範囲のものが好ましく用いられる。ここで平均分子量を用いているのは、付加基の導入率が均一な化合物は得にくく、導入率の異なる化合物の混合物として使用するのが現実的であるためである。分子量が上記の範囲の下限値以上であれば、支持体への拡散（浸透）速度が速すぎず、面状故障が起こりにくく、皮膚への浸透性が大きくなく、皮膚刺激性、感作性といった安全性の観点で好ましい。一方、分子量が上記の範囲の上限値以下であれば、支持体への拡散（浸透）性が小さすぎず、密着性が良好であり、塗布液粘度が上昇せず塗布性が良好であり、好ましい。
【００３０】
これらのエチレン性不飽和基を有するモノマーの重合は、光ラジカル重合開始剤又は熱ラジカル重合開始剤の存在下、電離放射線の照射又は加熱により行うことができる。従って、エチレン性不飽和基を有するモノマー、光ラジカル重合開始剤又は熱ラジカル重合開始剤、および粒子、必要に応じて無機フィラー、塗布助剤、その他の添加剤、有機溶媒等を含有する塗布液を調製し、該塗布液を透明支持体上に塗布後、電離放射線又は熱による重合反応により硬化して防眩層もしくは拡散層を形成する。電離放射線硬化と熱硬化を合わせて行うことも好ましい。光及び熱重合開始剤としては市販の化合物を利用することができ、それらは「最新ＵＶ硬化技術」（ｐ．１５９，発行人；高薄一弘，発行所；（株）技術情報協会，１９９１年発行）や、チバ・スペシャルティ・ケミカルズ（株）のカタログに記載されている。
【００３１】
重合開始剤は、上記（Ａ）又は（Ｂ）の化合物１００質量部に対して、重合開始剤総量で０．１〜１５質量部の範囲で使用することが好ましく、１〜１０質量部の範囲がより好ましい。
【００３２】
防眩層もしくは拡散層の厚さは、好ましくは８μｍ〜１５μｍであり、更に好ましくは１０μｍ〜１５μｍであり、最も好ましくは１１μｍ〜１５μｍである。８μｍ以上であれば、下記に述べる透光性樹脂粒子を用いた場合に表面凹凸が大きくなりすぎず、明室での黒締まり感が向上し、１５μｍ以下であると生産性、カール、脆性、ディスプレイの薄型化の観点から好ましい。
【００３３】
［透光性樹脂粒子］
本発明の防眩層もしくは拡散層は透光性樹脂粒子を含み、該透光性樹脂粒子は、残存モノマー含率が２．０％以下であり、高架橋性であり、かつ圧縮強度が３９〜９８Ｎ／ｍｍ２以上である（Ｃ）高架橋透光性樹脂粒子（以下、粒子Ｃということがある）を含有する。
粒子Ｃは残存モノマー含率が２．０％以下であり、１．０％以下であることがより好ましい。残存モノマー含率が２．０％以下であると、粒子の架橋が十分であり、塗布液中の溶剤によって樹脂粒子が膨潤してしまい、内部および表面散乱性に必要な粒子径からの変動を生じにくくなる。残存モノマー含率は、樹脂粒子中に未架橋で残存しているモノマーを溶剤によって抽出し、その抽出液中のモノマー量はガスクロマトグラフィーを用いて定量することで求められる。具体的な測定方法は、後述の実施例の測定方法にて記載する。
粒子Ｃの平均粒径（φＣ）は、５．５μｍ〜１０μｍで、かつ屈折率（ｎｐＣ）が１．５５〜１．５８であるのが好ましい。
【００３４】
粒子Ｃの屈折率（ｎｐＣ）は、１．５５〜１．５８が好ましく、１．５６〜１．５７がより好ましい。粒子の屈折率が１．５５以上であれば、（Ａ）２個以上の（メタ）アクリロイル基を有する多官能（メタ）アクリレートと、（Ｂ）変性多官能アクリレートとを含む混合物からなるバインダーと粒子の親和性が高くなりすぎず、バインダー用アクリレートに対する粒子の分散性が抑えられ、粒子の凝集が十分になり、優れた防眩性と黒締まりを同時に達成することができる。一方、粒子の屈折率が１．５８以下であれば、上記（Ａ）と（Ｂ）とを含む混合物からなるバインダーと粒子の親和性が低くなりすぎず、粒子の凝集が適度であり、表面凹凸が大きくなりすぎず、白茶けた面にならず、明室環境下でのコントラストが向上するため、好ましい。
【００３５】
本明細書に記載の粒子の屈折率は、それぞれ架橋ポリメチルメタクリレート粒子が１．４９、架橋ポリスチレン粒子が１．５９とした場合に準拠する。
【００３６】
各粒子の屈折率に関し、ヨウ化メチレン、１，２−ジブロモプロパン、ｎ−ヘキサンから選ばれる任意の屈折率の異なる２種類の溶媒の混合比を変化させて屈折率を変化させた溶媒中に透光性粒子を等量分散して濁度を測定し、濁度が極小になった時の溶媒の屈折率をアッベ屈折計で測定することで測定して求める方法もあるが、この方法で粒子の屈折率を求めると上記屈折率より０．０１大きい値となった（例えば架橋ポリメチルメタクリレート粒子の屈折率は１．５０となった。）。したがって、この方法で粒子の屈折率を求めた場合は、求めた屈折率より０．０１小さい値で本明細書に記載の屈折率と比較することができる。
【００３７】
粒子Ｃの平均粒径（φＣ）は、上記のように５．５μｍ〜１０μｍであるのが好ましく、５．５μｍ〜９．０μｍがより好ましく、５．５μｍ〜８．５μｍがさらに好ましい。粒径が５．５μｍ以上であれば、黒締り感が向上し、優れた防眩性と黒締まりを同時に達成することができる。また、高角度の散乱が大きくならず、コントラストが向上する。粒径が１０μｍ以下であれば、防眩性が向上し、優れた防眩性と黒締まりを同時に達成することができる。また、面荒れが少なく外観に優れる。更に散乱量が少なくならず、ギラツキ防止などの効果が十分である。
また本発明によれば、粒子Ｃの平均粒径（φＣ）と防眩層もしくは拡散層の膜厚（ｔ）との比（φＣ／ｔ）を特定範囲に設定するのが好ましい。すなわち、φＣ／ｔが０．３０〜０．７５であることが好ましく、０．３５〜０．６５がより好ましい。特に好ましくは０．４０〜０．６５である。φＣ／ｔが大きすぎると面荒れが強く外観が悪くなり、小さすぎると黒締まりが悪くなる。
【００３８】
本発明では膜厚（ｔ）、粒子Ｃの屈折率（ｎｐＣ）、平均粒径（φＣ）、粒径（φＣ）と膜厚（ｔ）の比（φＣ／ｔ）が上記範囲を同時に満たす時に、特に優れた防眩性と明室での黒締り感向上を同時に達成し、面荒れもなく、ギラツキ防止も十分な、コントラストも向上した、視認性に非常に優れた外観を持つフィルムが得られ、長期間の使用に耐え得る反射防止フィルムを提供することができる。
【００３９】
本発明では、望ましい内部散乱性を得るために、透明樹脂との屈折率差が特定の範囲の透光性樹脂粒子を用いることが好ましい。好ましい内部散乱性を得るためには粒子Ｃとバインダーとの屈折率差は０．０２〜０．２０が好ましく、更に好ましくは０．０２〜０．１０であり、最も好ましくは０．０２〜０．０７である。粒子Ｃの屈折率はバインダーとの前記屈折率差を満たし、かつ、バインダーよりも屈折率が高いことがより好ましい。
【００４０】
本発明では、内部散乱性をさらに向上させるため、粒子Ｃに加えて、第２の（Ｄ）高架橋透光性樹脂粒子（以下、粒子Ｄということがある）を用いることが好ましい。粒子Ｄを用いる場合は、下記屈折率範囲であることが好ましいが、屈折率が高いとバインダーとの親和性が悪くなり、粒子の凝集が強くなるため、粒子Ｃで得られた良好な防眩性と黒締まりを悪化させる場合がある。したがって、粒子の凝集を低減させるため、粒子Ｄの屈折率は１．４９〜１．５４が好ましく、１．４９〜１．５２がより好ましく、１．４９〜１．５１が特に好ましい。透光性樹脂粒子の屈折率は、粒子の凝集とバインダー中での内部散乱性の２つに影響するため、両者を本発明の最適な範囲に制御するために、粒子Ｃと粒子Ｄを併用するのが特に好ましい。
【００４１】
粒子Ｃで得られた良好な防眩性と黒締まりを変化させないためには、粒子Ｃと粒子Ｄの粒径は実質的に同じであることが好ましく、実質的に同じとは、粒子Ｃの平均粒径（φＣ）と粒子Ｄの平均粒径（φＤ）の比（φＤ／φＣ）が０．９０〜１．１０であり、より好ましくは０．９５〜１．０５であり、特に好ましくは０．９７〜１．０３である。粒径比が上記の範囲内であれば表面形態が変化せず、防眩性と黒締まりの観点で好ましい。
【００４２】
粒子Ｃの添加量は、防眩層もしくは拡散層の全固形分中の３〜２０質量％が好ましく、４〜１５質量％であることが更に好ましく、最も好ましくは５〜１３質量％である。粒子Ｄを添加する場合は、粒子Ｃと粒子Ｄの総和が防眩層もしくは拡散層の全固形分中の４〜３０質量％になるように加えるのが好ましく、６〜２５質量％になるように加えるのがより好ましく、８〜２０質量％になるように加えるのが特に好ましい。粒子Ｃと粒子Ｄの混合比は、粒子Ｃと粒子Ｄの総量に対する粒子Ｃの質量％で５０質量％以上が好ましく、６０質量％以上がより好ましい。特に好ましくは、７０質量％以上である。上限は１００質量％以下が好ましく、９０質量％以下がより好ましい。また、粒子Ｃ、粒子Ｄと異なる種類の粒子を１種類以上添加することも可能であるが、その場合は、前述の粒子Ｃまたは粒子Ｄのどちらかの好ましい粒径および屈折率の範囲を満たす粒子であることが好ましい。粒子Ｃ、粒子Ｄの粒径および屈折率の好ましい範囲を満たさない粒子を入れる場合は、粒子Ｃ、粒子Ｄの総量に対して３０質量％以下が好ましく、２０質量％以下がより好ましく、１０質量％以下が特に好ましく、最も好ましくは０質量％である。
【００４３】
粒子Ｃと粒子Ｄは、以下に説明する粒子の中から、上述の範囲の屈折率、平均粒径に応じて選択することができる。
【００４４】
透光性樹脂粒子は（メタ）アクリル酸エステル系モノマーを重合してなるものが好ましい。
透光性樹脂粒子の具体例としては、例えば架橋ポリメチル（メタ）アクリレート粒子、架橋メチル（メタ）アクリレートスチレン共重合体粒子、架橋ポリスチレン粒子、架橋メチル（メタ）アクリレートメチルアクリレート共重合粒子、架橋アクリレート−スチレン共重合粒子、メラミン・ホルムアルデヒド樹脂粒子、ベンゾグアナミン・ホルムアルデヒド樹脂粒子等の樹脂粒子が好ましく挙げられる。なかでも架橋スチレン粒子、架橋ポリメチル（メタ）アクリレート粒子、架橋メチル（メタ）アクリレートスチレン共重合体粒子等が好ましい。さらにはこれらの樹脂粒子の表面にフッ素原子、シリコン原子、カルボキシル基、水酸基、アミノ基、スルホン酸基、燐酸基等を含む化合物を化学結合させた所謂表面修飾した粒子やシリカやジルコニアなどのナノサイズの無機微粒子を表面に結合した粒子も好ましく挙げられる。
【００４５】
塗布のムラや干渉ムラを目立ちずらくする、あるいは、コストの観点から、樹脂粒子を除く防眩層もしくは拡散層の屈折率を１．５４以下、特に好ましくは屈折率１．５３以下にする場合は、本発明の粒子Ｃは、架橋ポリメチル（メタ）アクリレート粒子、架橋メチル（メタ）アクリレートスチレン共重合体粒子が特に好ましい。更に好ましくは架橋メチル（メタ）アクリレートスチレン共重合体粒子を用いることである。架橋メチル（メタ）アクリレートスチレン共重合体粒子を用いる場合はスチレンの共重合比率を５５％〜９５％にすることが好ましく、６０％〜９０％にすることがより好ましく、６５％〜８５％にすることが特に好ましい。粒子Ｄは架橋ポリメチル（メタ）アクリレート粒子、架橋メチル（メタ）アクリレートスチレン共重合体粒子が特に好ましく、架橋メチル（メタ）アクリレートスチレン共重合体粒子を用いる場合はスチレンの共重合比率０％〜５０％が好ましく、０〜３０％がより好ましく、０〜２０％が特に好ましい。粒子Ｃ、粒子Ｄのスチレンの共重合比率を上記範囲にすることで、前述の好ましい屈折率範囲を得ることができる。
【００４６】
粒子Ｃの圧縮強度は３９Ｎ／ｍｍ２〜９８Ｎ／ｍｍ２であり、４４．１Ｎ／ｍｍ２〜８８．２Ｎ／ｍｍ２が好ましく、４９．０Ｎ／ｍｍ２〜７８．４Ｎ／ｍｍ２がより好ましい。この範囲であると粒子による膜硬度増加への寄与もあり、かつ脆性悪化による粒子破壊も起こりにくい。
【００４７】
本発明において、膨潤率は樹脂粒子を３０質量％の濃度で分散溶媒に分散し、分散終了後３時間以内に測定した粒子径（ｒ１）と、その分散液を室温（２５℃）下、静置状態で経時して粒子径の増加が停止し平衡状態になったときの粒径（ｒ２）から式（２）にて求めた。
式（２）    膨潤率（体積％）＝｛（ｒ２／ｒ１）３−１｝×１００
膨潤率は２０体積％以下が好ましく、１５体積％以下がより好ましく、１０体積％以下がさらに好ましい。膨潤率が２０体積％以下であると、粒径の変化により生じる散乱特性の変化も小さくなり、例えばヘイズに代表される散乱特性が、本発明の光学フィルム作製過程での粒子の膨潤状態の変化によって異なる値を示すこともなくなり、均一性の高い光学フィルムを得ることができる。
【００４８】
樹脂粒子の架橋率は、粒子が耐溶解性を保持できる範囲でなるべく高いことが好ましい。本発明に係る樹脂粒子の架橋率は粒子形成に与る全モノマーに対する架橋性モノマーの含有率を指標にすることができる。膜硬度向上のために、架橋性モノマーの含有率が、好ましくは１５質量％以上であり、より好ましくは１７質量％〜５０質量％、さらに好ましくは２０質量％〜４０質量％である。
【００４９】
粒子Ｃおよび粒子Ｄの形状は、真球又は不定形のいずれも使用できるが、真球の形状が特に好ましい。粒度分布はヘイズ値と拡散性の制御性、塗布面状の均質性から単分散性粒子が好ましい。例えば平均粒径よりも２０％以上粒子径が大きな粒子を粗大粒子と規定した場合、この粗大粒子の割合は全粒子数の１％以下であることが好ましく、より好ましくは０．１％以下であり、さらに好ましくは０．０１％以下である。粗大粒子が多すぎると表面のブツブツ感が悪化し、好ましくない。
【００５０】
また、例えば平均粒子径よりも１６％以上粒子径が小さな粒子を微小粒子と規定した場合、この微小粒子の割合は全粒子数の１０％以下であることが好ましく、より好ましくは６％以下であり、さらに好ましくは、４％以下である。
【００５１】
このような粒子径分布を持つ粒子は通常の合成反応後に、分級によって得られ、分級の回数を上げることやその程度を強くすることにより、より好ましい分布の粒子を得ることができる。分級には風力分級法、遠心分級法、沈降分級法、濾過分級法、静電分級法等の方法を用いることが好ましい。
【００５２】
粒子の粒度分布はコールターカウンター法により測定し、測定された分布を粒子数分布に換算する。平均粒径は得られた粒子分布から算出する。
【００５３】
［その他の添加剤］
本発明に係る防眩層もしくは拡散層は、上記した成分以外にもその他の添加剤を含有してもよい。
【００５４】
本発明に係る防眩層もしくは拡散層は、高分子化合物を含有してもよい。高分子化合物を添加することで、硬化収縮を小さくしたり、塗布液の粘度調整を行うことができる。
【００５５】
高分子化合物は、塗布液に添加する時点で既に重合体を形成しており、該高分子化合物としては、例えばセルロースエステル類（例えば、セルローストリアセテート、セルロースジアセテート、セルロースプロピオネート、セルロースアセテートプロピオネート、セルロースアセテートブチレート、セルロースナイトレート等）、ウレタンアクリレート類、ポリエステルアクリレート類、ポリ（メタ）アクリル酸エステル類（例えば、メタクリル酸メチル／（メタ）アクリル酸メチル共重合体、メタクリル酸メチル／（メタ）アクリル酸エチル共重合体、メタクリル酸メチル／（メタ）アクリル酸ブチル共重合体、メタクリル酸メチル／スチレン共重合体、メタクリル酸メチル／（メタ）アクリル酸共重合体、ポリメタクリル酸メチル等）、ポリスチレン等の樹脂が好ましく用いられる。
【００５６】
高分子化合物は、硬化収縮への効果や塗布液の粘度増加効果の観点から、高分子化合物を含有する層に含む全バインダーに対して、好ましくは１〜５０質量％、より好ましくは５〜４０質量％の範囲で含有することが好ましい。
また、高分子化合物の分子量は質量平均で０．３万〜４０万が好ましく、０．５万〜３０万がより好ましく、０．５万〜２０万がさらに好ましい。
【００５７】
本発明の防眩層もしくは拡散層には、上記の粒子Ｃ及び粒子Ｄに加えて、屈折率の調整、膜強度の調整、硬化収縮減少、さらに低屈折率層を設けた場合の反射率低減の目的で、無機フィラーを使用することもできる。例えば、チタン、ジルコニウム、アルミニウム、インジウム、亜鉛、錫、アンチモンのうちより選ばれる少なくとも１種の金属元素を含有する酸化物からなり、一次粒子の平均粒径が、一般に０．２μｍ以下、好ましくは０．１μｍ以下、より好ましくは０．０６μｍ以下１ｎｍ以上である微細な高屈折率無機フィラーを含有することも好ましい。
【００５８】
また逆に、粒子Ｃまたは粒子Ｄとの屈折率差を調整するために、樹脂粒子を除く防眩層もしくは拡散層の屈折率を低くする必要が生じた場合は、無機フィラーとして、シリカ微粒子、中空シリカ微粒子等の微細な低屈折率無機フィラーを用いることができる。好ましい粒径は前記の微細な高屈折率無機フィラーと同じである。
【００５９】
無機フィラーは表面をシランカップリング処理又はチタンカップリング処理されることも好ましく、フィラー表面にバインダー種と反応できる官能基を有する表面処理剤が好ましく用いられる。
【００６０】
これらの無機フィラーの添加量は、防眩層もしくは拡散層のバインダー全質量の１０〜９０質量％であることが好ましく、より好ましくは２０〜８０質量％であり、特に好ましくは３０〜７５質量％である。
【００６１】
なお、無機フィラーは、粒径が光の波長よりも十分短いために散乱が生じず、バインダーポリマーに該フィラーが分散した分散体は光学的に均一な物質の性質を有する。
【００６２】
本発明の防眩層もしくは拡散層は、特に塗布ムラ、乾燥ムラ、点欠陥等の面状均一性を確保するために、フッ素系、シリコーン系の何れかの界面活性剤、あるいはその両者を防眩層もしくは拡散層用の塗布組成物中に含有することが好ましい。特にフッ素系の界面活性剤は、より少ない添加量において、本発明の反射防止フィルムの塗布ムラ、乾燥ムラ、点欠陥等の面状故障を改良する効果が現れるため、好ましく用いられる。
面状均一性を高めつつ、高速塗布適性を持たせることにより生産性を高めることが目的である。
【００６３】
フッ素系の界面活性剤の好ましい例としては、例えば特開２００７−１８８０７０号公報の段落番号００４９〜００７４に記載の化合物が挙げられる。
【００６４】
本発明の防眩層もしくは拡散層で用いられる界面活性剤（フッ素系ポリマー等）の好ましい添加量は、塗布液に対して０．００１〜５質量％の範囲であり、好ましくは０．００５〜３質量％の範囲であり、更に好ましくは０．０１〜１質量％の範囲である。フッ素系ポリマーの添加量が０．００１質量％以上で効果が十分であり、また５質量％以下とすることで、塗膜の乾燥が十分に行われ、塗膜としての良好な性能（例えば反射率、耐擦傷性）が得られる。
【００６５】
防眩層もしくは拡散層を形成する塗布組成物には有機溶媒を添加することができる。
【００６６】
有機溶媒としては、例えばアルコール系では、メタノール、エタノール、ｎ−プロパノール、イソプロパノール、ｎ−ブタノール、イソブタノール、第二ブタノール、第三ブタノール、イソアミルアルコール、１−ペンタノール、ｎ−ヘキサノール、メチルアミルアルコール等、ケトン系では、メチルイソブチルケトン（ＭＩＢＫ）、メチルエチルケトン（ＭＥＫ）、ジエチルケトン、アセトン、シクロヘキサノン、ジアセトンアルコール等、エステル系では、酢酸メチル、酢酸エチル、酢酸ｎ−プロピル、酢酸イソプロピル、酢酸イソブチル、酢酸ｎ−ブチル、酢酸イソアミル、酢酸ｎ−アミル、プロピオン酸メチル、プロピオン酸エチル、酪酸メチル、酪酸エチル、乳酸メチル、乳酸エチル等、エーテル、アセタール系では、１，４ジオキサン、テトラヒドロフラン、２−メチルフラン、テトラヒドロピラン、ジエチルアセタール等、炭化水素系では、ヘキサン、ヘプタン、オクタン、イソオクタン、リグロイン、シクロヘキサン、メチルシクロヘキサン、トルエン、キシレン、エチルベンゼン、スチレン、ジビニルベンゼン等、ハロゲン炭化水素系では、四塩化炭素、クロロホルム、塩化メチレン、塩化エチレン、１，１，１−トリクロルエタン、１，１，２−トリクロルエタン、トリクロルエチレン、テトラクロルエチレン、１，１，１，２−テトラクロルエタン等、多価アルコールおよびその誘導体系では、エチレングリコール、エチレングリコールモノメチルエーテル、エチレングリコールモノエチルエーテル、エチレングリコールモノアセテート、ジエチレングリコール、プロピレングリコール、ジプロピレングリコール、ブタンジオール、ヘキシレングリコール、１，５−ペンタンジオール、グリセリンモノアセテート、グリセリンエーテル類、１，２，６−ヘキサントリオール等、脂肪酸系では、蟻酸、酢酸、プロピオン酸、絡酸、イソ絡酸、イソ吉草酸、乳酸等、窒素化合物系では、ホルムアミド、Ｎ，Ｎ−ジメチルホルムアミド、アセトアミド、アセトニトリル等、イオウ化合物系では、ジメチルスルホキシド等、が挙げられる。
【００６７】
有機溶媒の中でメチルイソブチルケトン、メチルエチルケトン、シクロヘキサノン、アセトン、トルエン、キシレン、酢酸エチル、１−ペンタノール等が特に好ましく、また凝集性制御の目的でアルコール、多価アルコール系の溶媒を適宜混合して用いてもよい。これらの有機溶媒は、単独でも混合して用いてもよく、塗布組成物中に有機溶媒総量として、２０重量％〜９０重量％含有することが好ましく、３０重量％〜８０重量％含有することがより好ましく、４０重量％〜７０重量％含有することが最も好ましい。防眩層もしくは拡散層の表面形状の安定化のためには、沸点が１００℃未満の溶媒と沸点が１００℃以上の溶媒を併用することが好ましい。
【００６８】
防眩層もしくは拡散層は、塗布液を支持体に塗布後、光照射、電子線ビーム照射、加熱処理などを実施して、架橋又は重合反応させて形成することが好ましい。紫外線照射の場合、超高圧水銀灯、高圧水銀灯、低圧水銀灯、カーボンアーク、キセノンアーク、メタルハライドランプ等の光線から発する紫外線等が利用できる。
紫外線による硬化は、窒素パージ等で酸素濃度が４体積％以下、更に好ましくは２体積％以下、最も好ましくは０．５体積％以下の雰囲気下で硬化することが好ましい。
【００６９】
（低屈折率層）
本発明の反射防止フィルムは、反射率を低減するため、低屈折率層を有する。低屈折率層の屈折率は、１．２０〜１．４６であることが好ましく、１．２５〜１．４６であることがより好ましく、１．３０〜１．４０であることが特に好ましい。
【００７０】
低屈折率層の厚さは、５０〜２００ｎｍであることが好ましく、７０〜１００ｎｍであることがさらに好ましい。低屈折率層のヘイズは、３％以下であることが好ましく、２％以下であることがさらに好ましく、１％以下であることが最も好ましい。
【００７１】
低屈折率層を形成する好ましい硬化性組成物の態様としては、
（１）架橋性若しくは重合性の官能基を有する含フッ素化合物を含有する組成物、
（２）含フッ素のオルガノシラン材料の加水分解縮合物を主成分とする組成物、
（３）２個以上のエチレン性不飽和基を有するモノマーと無機微粒子を含有する組成物、（特に好ましくは該無機微粒子が中空構造を有する場合）
が挙げられる。
（１）及び（２）に関しても、無機微粒子を含有することが好ましく、無機微粒子が中空構造を有することが低屈折率化の観点で特に好ましい。
【００７２】
（１）架橋性若しくは重合性の官能基を有する含フッ素化合物を含有する組成物
架橋性若しくは重合性の官能基を有する含フッ素化合物としては、含フッ素モノマーと架橋性または重合性の官能基を有するモノマーの共重合体を挙げることができる。これら含フッ素ポリマーの具体例は、特開２００３−２２２７０２号公報、特開２００３−１８３３２２号公報等に記載されている。
【００７３】
上記のポリマーに対しては特開２０００−１７０２８号公報に記載のごとく適宜重合性不飽和基を有する硬化剤を併用してもよい。また、特開２００２−１４５９５２号に記載のごとく含フッ素の多官能の重合性不飽和基を有する化合物との併用も好ましい。多官能の重合性不飽和基を有する化合物の例としては、上記の２個以上のエチレン性不飽和基を有するモノマーを挙げることができる。また、特開２００４−１７０９０１号公報に記載のオルガノランの加水分解縮合物も好ましく、特に（メタ）アクリロイル基を含有するオルガノシランの加水分解縮合物が好ましい。
これら化合物は、特にポリマー本体に重合性不飽和基を有する化合物を用いた場合に耐擦傷性改良に対する併用効果が大きく好ましい。
【００７４】
ポリマー自身が単独で十分な硬化性を有しない場合には、架橋性化合物を配合することにより、必要な硬化性を付与することができる。例えばポリマー本体に水酸基含有する場合には、各種アミノ化合物を硬化剤として用いることが好ましい。架橋性化合物として用いられるアミノ化合物は、例えば、ヒドロキシアルキルアミノ基及びアルコキシアルキルアミノ基のいずれか一方又は両方を合計で２個以上含有する化合物であり、具体的には、例えば、メラミン系化合物、尿素系化合物、ベンゾグアナミン系化合物、グリコールウリル系化合物等を挙げることができる。これら化合物の硬化には、有機酸又はその塩を用いるのが好ましい。
【００７５】
（２）含フッ素のオルガノシラン材料の加水分解縮合物を主成分とする組成物
含フッ素のオルガノシラン化合物の加水分解縮合物を主成分とする組成物も屈折率が低く、塗膜表面の硬度が高く好ましい。フッ素化アルキル基に対して片末端又は両末端に加水分解性のシラノールを含有する化合物とテトラアルコキシシランの縮合物が好ましい。具体的組成物は、特開２００２−２６５８６６号公報、３１７１５２号公報に記載されている。
【００７６】
（３）２個以上のエチレン性不飽和基を有するモノマーと中空構造を有する無機微粒子を含有する組成物
更に別の好ましい態様として、低屈折率の粒子とバインダーからなる低屈折率層が挙げられる。低屈折率粒子としては、有機でも無機でも良いが、内部に空孔を有する粒子が好ましい。中空粒子の具体例は、特開２００２−７９６１６号公報に記載のシリカ系粒子に記載されている。粒子屈折率は１．１５〜１．４０が好ましく、１．２０〜１．３０が更に好ましい。バインダーとしては、上記防眩層もしくは拡散層の頁で述べた二個以上のエチレン性不飽和基を有するモノマーを挙げることができる。
【００７７】
本発明の低屈折率層には、上記の防眩層もしくは拡散層の頁で述べた重合開始剤を添加することが好ましい。ラジカル重合性化合物を含有する場合には、該化合物に対して１〜１０質量％、好ましくは１〜５質量％の重合開始剤を使用できる。
【００７８】
本発明の低屈折率層には、無機粒子を併用することができる。耐擦傷性を付与するために、低屈折率層の厚みの１５％〜１５０％、好ましくは３０％〜１００％、更に好ましくは４５％〜６０％の粒径を有する微粒子を使用することができる。
【００７９】
本発明の低屈折率層には、防汚性、耐水性、耐薬品性、滑り性等の特性を付与する目的で、公知のポリシロキサン系あるいはフッ素系の防汚剤、滑り剤等を適宜添加することができる。
ポリシロキサン構造を有する添加剤としては、反応性基含有ポリシロキサン｛例えば“  ＫＦ−１００Ｔ”，“Ｘ−２２−１６９ＡＳ”，“ＫＦ−１０２”，“Ｘ−２２−３７０１ＩＥ”，“Ｘ−２２−１６４Ｂ”，“Ｘ−２２−５００２”，“Ｘ−２２−１７３Ｂ”，“Ｘ−２２−１７４Ｄ”，“Ｘ−２２−１６７Ｂ”，“Ｘ−２２−１６１ＡＳ”（商品名）、以上、信越化学工業（株）製；“ＡＫ−５”，“ＡＫ−３０”，“ＡＫ−３２”（商品名）、以上東亜合成（株）製；、「サイラプレーンＦＭ０７２５」，「サイラプレーンＦＭ０７２１」（商品名）、以上チッソ（株）製等｝を添加するのも好ましい。また、特開２００３−１１２３８３号公報の表２、表３に記載のシリコーン系化合物も好ましく使用できる。
【００８０】
フッ素系化合物としては、フルオロアルキル基を有する化合物が好ましい。該フルオロアルキル基は炭素数１〜２０であることが好ましく、より好ましくは１〜１０であり、直鎖（例えば−ＣＦ２ＣＦ３，−ＣＨ２（ＣＦ２）４Ｈ，−ＣＨ２（ＣＦ２）８ＣＦ３，−ＣＨ２ＣＨ２（ＣＦ２）４Ｈ等）であっても、分岐構造（例えばＣＨ（ＣＦ３）２，ＣＨ２ＣＦ（ＣＦ３）２，ＣＨ（ＣＨ３）ＣＦ２ＣＦ３，ＣＨ（ＣＨ３）（ＣＦ２）５ＣＦ２Ｈ等）であっても、脂環式構造（好ましくは５員環または６員環、例えばパーフルオロシクロへキシル基、パーフルオロシクロペンチル基またはこれらで置換されたアルキル基等）であっても良く、エーテル結合を有していても良い（例えばＣＨ２ＯＣＨ２ＣＦ２ＣＦ３，ＣＨ２ＣＨ２ＯＣＨ２Ｃ４Ｆ８Ｈ，ＣＨ２ＣＨ２ＯＣＨ２ＣＨ２Ｃ８Ｆ１７，ＣＨ２ＣＨ２ＯＣＦ２ＣＦ２ＯＣＦ２ＣＦ２Ｈ等）。該フルオロアルキル基は同一分子中に複数含まれていてもよい。
【００８１】
フッ素系化合物は、さらに低屈折率層皮膜との結合形成あるいは相溶性に寄与する置換基を有していることが好ましい。該置換基は同一であっても異なっていても良く、複数個あることが好ましい。好ましい置換基の例としてはアクリロイル基、メタアクリロイル基、ビニル基、アリール基、シンナモイル基、エポキシ基、オキセタニル基、水酸基、ポリオキシアルキレン基、カルボキシル基、アミノ基などが挙げられる。フッ素系化合物はフッ素原子を含まない化合物とのポリマーであってもオリゴマーであってもよく、分子量に特に制限はない。フッ素系化合物のフッ素原子含有量には特に制限は無いが２０質量％以上であることが好ましく、３０〜７０質量％であることが特に好ましく、４０〜７０質量％であることが最も好ましい。好ましいフッ素系化合物の例としてはダイキン化学工業（株）製、Ｒ−２０２０、Ｍ−２０２０、Ｒ−３８３３、Ｍ−３８３３、オプツールＤＡＣ（以上商品名）、大日本インキ（株）製、メガファックＦ−１７１、Ｆ−１７２、Ｆ−１７９Ａ、ディフェンサＭＣＦ−３００、ＭＣＦ−３２３（以上商品名）などが挙げられるがこれらに限定されるものではない。
これらのポリシロキサンフッ素系化合物やポリシロキサン構造を有する化合物は低屈折率層全固形分の０．１〜１０質量％の範囲で添加されることが好ましく、特に好ましくは１〜５質量％の場合である。
【００８２】
（高屈折率層、中屈折率層）
本発明における反射防止フィルムには、防眩層もしくは拡散層の透明支持体と反対側の低屈折率層との間に高屈折率層を設け、低屈折率層とともに光学干渉を利用すると反射防止性を高めることができる。更に、防眩層もしくは拡散層と高屈折率層の間に防眩層もしくは拡散層と高屈折率層の中間の屈折率を有する中屈折率層を設けることが好ましい。
以下の本明細書では、この高屈折率層と中屈折率層を高屈折率層と総称して呼ぶことがある。なお、本発明において、高屈折率層、中屈折率層、低屈折率層の「高」、「中」、「低」とは層相互の相対的な屈折率の大小関係を表す。また、透明支持体との関係で言えば屈性率は、透明支持体＞低屈折率層、高屈折率層＞透明支持体の関係を満たすことが好ましい。
また、本明細書では高屈折率層、中屈折率層、低屈折率層を総称して反射防止層と総称して呼ぶことがある。
【００８３】
高屈折率層の上に低屈折率層を形成して、反射防止フィルムを作製するためには、高屈折率層の屈折率は１．５５〜２．４０であることが好ましく、より好ましくは１．６０〜２．２０、更に好ましくは、１．６０〜２．００である。
【００８４】
支持体から近い順に中屈折率層、高屈折率層、低屈折率層を塗設し、反射防止フィルムを作製する場合、高屈折率層の屈折率は、１．６５乃至２．４０であることが好ましく、１．７０乃至２．２０であることがさらに好ましい。中屈折率層の屈折率は、低屈折率層の屈折率と高屈折率層の屈折率との間の値となるように調整する。中屈折率層の屈折率は、１．５５乃至１．８０であることが好ましく、１．５５乃至１．７０がより好ましい。
【００８５】
高屈折率層および中屈折率層に用いられる無機粒子の具体例としては、ＴｉＯ２、ＺｒＯ２、Ａｌ２Ｏ３、Ｉｎ２Ｏ３、ＺｎＯ、ＳｎＯ２、Ｓｂ２Ｏ３、ＩＴＯなどの無機酸化物を主成分とする無機粒子が好ましく、屈折率調整のためＳｉＯ２を主成分とする無機粒子を加えることもできる。高屈折率層に用いるにはＴｉＯ２及びＺｒＯ２が高屈折率化の点で特に好ましい。該無機フィラーは、表面をシランカップリング処理又はチタンカップリング処理されることも好ましく、フィラー表面にバインダー種と反応できる官能基を有する表面処理剤が好ましく用いられる。
【００８６】
高屈折率層における無機粒子の含有量は、高屈折率層の質量に対し１０〜９０質量％であることが好ましく、より好ましくは１５〜８０質量％、特に好ましくは１５〜７５質量％である。無機粒子は高屈折率層内で二種類以上を併用してもよい。
高屈折率層の上に低屈折率層を有する場合、高屈折率層の屈折率は透明支持体の屈折率より高いことが好ましい。
【００８７】
（帯電防止層）
本発明の反射防止フィルムは帯電防止層を有していてもよい。本発明においてフッ素を含有した硬化性組成物、とりわけ含フッ素防汚剤を用いた場合、低屈折率で優れた防汚性を発現することが可能であるが、塗膜の表層にフッ素が配向するため帯電性が悪く、防塵性の悪化を招く傾向がある。そのため本発明ではフィルム表面での静電気防止の点で帯電防止層を有することが好ましい。
以下で帯電防止層に用いる材料、帯電防止層の性能について詳述する。
【００８８】
帯電防止層を形成する方法は、例えば、導電性微粒子と反応性硬化樹脂を含む導電性塗布液を塗布する方法、透明で導電性を有する高分子からなる透明導電性材料を塗布する方法或いは透明膜を形成する金属や金属酸化物等を蒸着やスパッタリングして導電性薄膜を形成する方法、等の従来公知の方法を挙げることができる。帯電防止層は、透明支持体上に直接又は透明支持体との接着を強固にするプライマー層を介して形成することができる。反射防止フィルムの最表層から近い層として帯電防止層を設ける場合には、層の厚さが薄くても十分に帯電防止性を得ることができ、好ましい。本発明においては、薄膜層の少なくとも１層または透明支持体と該薄膜層のうち透明支持体の最も近くに位置する薄膜層の間に位置する層を帯電防止層として有することが好ましい。塗布方法は、特に限定されず、塗布液の特性や塗工量に応じて、例えば、ロールコート、グラビアコート、バーコート、押出しコート等の公知の方法より最適な方法を選択して行えばよい。
【００８９】
帯電防止層の表面抵抗は、下記式（３）を満たす抵抗値（ＳＲ）を有することが好ましい。
【００９０】
式（３）  ：  ＬｏｇＳＲ≦１２
【００９１】
ＬｏｇＳＲが、５〜１２であることがより好ましく、５〜９であることがさらに好ましく、５〜８であることが最も好ましい。帯電防止層の表面抵抗（ＳＲ）は、四探針法、または円電極法により測定することができる。
帯電防止層は、実質的に透明であることが好ましい。具体的には、帯電防止層のヘイズが、１０％以下であることが好ましく、５％以下であることがより好ましく、３％以下であることがさらに好ましく、１％以下であることが最も好ましい。波長５５０ｎｍの光の透過率が、５０％以上であることが好ましく、６０％以上であることがより好ましく、６５％以上であることがさらに好ましく、７０％以上であることが最も好ましい。
【００９２】
［帯電防止層の導電性無機微粒子］
帯電防止層は、導電性微粒子と反応性硬化樹脂とを溶媒に溶解してなる塗布組成物を用いて形成することができる。この場合には、導電性無機微粒子は、金属の酸化物または窒化物から形成することが好ましい。金属の酸化物または窒化物の例には、酸化錫、酸化インジウム、酸化亜鉛および窒化チタンが含まれる。酸化錫および酸化インジウムが特に好ましい。導電性無機微粒子は、これらの金属の酸化物または窒化物を主成分とし、さらに他の元素を含むことができる。主成分とは、粒子を構成する成分の中で最も含有量（質量％）が多い成分を意味する。他の元素の例には、Ｔｉ、Ｚｒ、Ｓｎ、Ｓｂ、Ｃｕ、Ｆｅ、Ｍｎ、Ｐｂ、Ｃｄ、Ａｓ、Ｃｒ、Ｈｇ、Ｚｎ、Ａｌ、Ｍｇ、Ｓｉ、Ｐ、Ｓ、Ｂ、Ｎｂ、Ｉｎ、Ｖおよびハロゲン原子が含まれる。酸化錫および酸化インジウムの導電性を高めるために、Ｓｂ、Ｐ、Ｂ、Ｎｂ、Ｉｎ、Ｖおよびハロゲン原子から選ばれる少なくともいずれかを添加することが好ましい。より具体的には、錫ドープ酸化インジウム（ＩＴＯ）、アンチモンドープ酸化錫（ＡＴＯ）、フッ素ドープ酸化錫（ＦＴＯ）、リンドープ酸化錫（ＰＴＯ）、アンチモン酸亜鉛（ＡＺＯ）、インジウムドープ酸化亜鉛（ＩＺＯ）、酸化亜鉛、酸化ルテニウム、酸化レニウム、酸化銀、酸化ニッケル及び酸化銅からなる群から選択される一又は二以上の金属酸化物の組み合わせが挙げられる。錫ドープ酸化インジウム（ＩＴＯ）、アンチモンドープ酸化錫（ＡＴＯ）、リンドープ酸化錫（ＰＴＯ）が特に好ましい。ＡＴＯ中のＳｂの割合は、３〜２０質量％であることが好ましい。ＩＴＯ中のＩｎの割合は、５〜２０質量％であることが好ましい。
【００９３】
帯電防止層に用いる導電性無機微粒子の一次粒子の平均粒子径は、１〜１５０ｎｍであることが好ましく、５〜１００ｎｍであることがさらに好ましく、５〜７０ｎｍであることが最も好ましい。形成される帯電防止層中の導電性無機微粒子の平均粒子径は、１〜２００ｎｍであり、５〜１５０ｎｍであることが好ましく、１０〜１００ｎｍであることがさらに好ましく、１０〜８０ｎｍであることが最も好ましい。導電性無機微粒子の平均粒子径は、粒子の質量を重みとした平均径であり、光散乱法や電子顕微鏡写真により測定できる。
【００９４】
導電性無機微粒子を表面処理してもよい。表面処理は、無機化合物または有機化合物を用いて実施する。表面処理に用いる無機化合物の例には、アルミナおよびシリカが含まれる。シリカ処理が特に好ましい。表面処理に用いる有機化合物の例には、ポリオール、アルカノールアミン、ステアリン酸、シランカップリング剤およびチタネートカップリング剤が含まれる。シランカップリング剤が最も好ましい。具体的には、特開２００６−２５９７０３号公報の段落番号［００４４］〜［００７７］に記載の方法が好適に用いられる。
また、特開２００８−３１３２７号公報の段落番号［０１０１］〜［０１２２］に記載の方法も好ましく用いることができる。二種類以上の表面処理を組み合わせて実施してもよい。
導電性無機微粒子の形状は、米粒状、球形状、立方体状、紡錘形状あるいは不定形状であることが好ましい。
二種類以上の導電性無機微粒子を帯電防止層内で併用してもよい。
【００９５】
帯電防止層中の導電性無機微粒子の割合は、全固形分中２０〜９０質量％であることが好ましく、２５〜８５質量％であることが更に好ましく、３０〜８０質量％であることが最も好ましい。
【００９６】
導電性無機微粒子は、分散物の状態で帯電防止層の形成に使用する。導電性無機微粒子の分散媒体は、沸点が６０〜１７０℃の液体を用いることが好ましい。分散媒体の例には、水、アルコール（例、メタノール、エタノール、イソプロパノール、ブタノール、ベンジルアルコール）、ケトン（例、アセトン、メチルエチルケトン、メチルイソブチルケトン、シクロヘキサノン）、エステル（例、酢酸メチル、酢酸エチル、酢酸プロピル、酢酸ブチル、蟻酸メチル、蟻酸エチル、蟻酸プロピル、蟻酸ブチル）、脂肪族炭化水素（例、ヘキサン、シクロヘキサン）、ハロゲン化炭化水素（例、メチレンクロライド、クロロホルム、四塩化炭素）、芳香族炭化水素（例、ベンゼン、トルエン、キシレン）、アミド（例、ジメチルホルムアミド、ジメチルアセトアミド、ｎ−メチルピロリドン）、エーテル（例、ジエチルエーテル、ジオキサン、テトラハイドロフラン）、エーテルアルコール（例、１−メトキシ−２−プロパノール）が含まれる。トルエン、キシレン、メチルエチルケトン、メチルイソブチルケトン、シクロヘキサノンおよびブタノールが特に好ましい。導電性無機微粒子は、分散機を用いて媒体中に分散できる。分散機の例には、サンドグラインダーミル（例、ピン付きビーズミル）、高速インペラーミル、ペッブルミル、ローラーミル、アトライターおよびコロイドミルが含まれる。サンドグラインダーミルおよび高速インペラーミルが特に好ましい。また、予備分散処理を実施してもよい。予備分散処理に用いる分散機の例には、ボールミル、三本ロールミル、ニーダーおよびエクストルーダーが含まれる。
【００９７】
導電性無機化合物粒子は有機溶媒中アルコキシシラン化合物と反応させることが好ましい。導電性無機化合物粒子とアルコキシシラン化合物とを予め反応させた反応液を用いることによって、保存安定性及び硬化性に優れるという効果が得られる。
【００９８】
上記導電性無機酸化物粒子の粉体としての市販品としては、例えば、三菱マテリアル（株）製  商品名：Ｔ−１（ＩＴＯ）、三井金属（株）製  商品名：パストラン（ＩＴＯ、ＡＴＯ）、石原産業（株）製  商品名：ＳＮ−１００Ｐ（ＡＴＯ）、シーアイ化成（株）製  商品名：ナノテックＩＴＯ、日産化学工業（株）製  商品名：ＡＴＯ、ＦＴＯ等を挙げることができる。
【００９９】
導電性無機酸化物粒子は、その表面に酸化ケイ素を担持してなるものが、アルコキシシラン化合物と特に効果的に反応することから好ましい。このような酸化ケイ素を担時する方法としては、例えば、特許公報第２８５８２７１号に開示されており、酸化錫及び酸化アンチモンの水和物の共沈物を生成させた後、ケイ素化合物を沈着させ、分別、焼成する工程により製造することができる。
【０１００】
その表面に酸化ケイ素を担持してなる導電性無機酸化物粒子の市販品としては、例えば、石原産業（株）製  商品名：ＳＮ−１００Ｐ（ＡＴＯ）、及びＳＮＳ−１０Ｍ、ＦＳＳ−１０Ｍ等を挙げることができる。
【０１０１】
導電性無機酸化物粒子を有機溶媒に分散した市販品としては、例えば、石原産業（株）製  商品名：ＳＮＳ−１０Ｍ（ＭＥＫ分散のアンチモンドープ酸化錫）、ＦＳＳ−１０Ｍ（イソプロピルアルコール分散のアンチモンドープ酸化錫）、日産化学工業（株）製  商品名：セルナックスＣＸ−Ｚ４０１Ｍ（メタノール分散のアンチモン酸亜鉛）、セルナックスＣＸ−Ｚ２００ＩＰ（イソプロピルアルコール分散のアンチモン酸亜鉛）、触媒化成工業（株）製  商品名：ＥＬＣＯＭ  ＪＸ−１００１ＰＴＶ（プロピレングリコールモノメチルエーテル分散のリン含有酸化錫）等を挙げることができる。
【０１０２】
［有機溶媒］
帯電防止層形成用硬化性組成物に用いられる有機溶媒は、前述のように、導電性無機酸化物粒子を分散させる分散媒として用いられる。
有機溶媒の配合量は、導電性無機酸化物粒子１００質量部に対し、好ましくは、２０〜４，０００質量部、さらに好ましくは、１００〜１，０００質量部である。溶媒量が２０質量部未満であると、粘度が高いため均一の反応が困難であることがあり、４，０００質量部を超えると、塗布性が低下することがある。
このような有機溶媒としては、例えば、常圧での沸点が２００℃以下の溶媒を挙げることができる。具体的には、アルコール類、ケトン類、エーテル類、エステル類、炭化水素類、アミド類が用いられ、これらは、１種単独で又は２種以上を組合わせて用いることができる。中でも、アルコール類、ケトン類、エーテル類、エステル類が好ましい。
【０１０３】
ここで、アルコール類としては、例えば、メタノール、エタノール、イソプロピルアルコール、イソブタノール、ｎ―ブタノール、ｔｅｒｔ―ブタノール、エトキシエタノール、ブトキシエタノール、ジエチレングリコールモノエチルエーテル、ベンジルアルコール、フェネチルアルコール等を挙げることができる。ケトン類としては、例えば、アセトン、メチルエチルケトン、メチルイソブチルケトン、シクロヘキサノン等を挙げることができる。エーテル類としては、例えば、ジブチルエーテル、プロピレングリコールモノエチルエーテルアセテート等を挙げることができる。エステル類としては、例えば、酢酸エチル、酢酸ブチル、乳酸エチル等を挙げることができる。炭化水素類としては、例えば、トルエン、キシレン等を挙げることができる。アミド類としては、例えば、ホルムアミド、ジメチルアセトアミド、Ｎ―メチルピロリドン等を挙げることができる。
中でも、イソプロピルアルコール、エトキシエタノール、ブトキシエタノール、ジエチレングリコールモノエチルエーテル、メチルエチルケトン、メチルイソブチルケトン、シクロヘキサノン、プロピレングリコールモノエチルエーテルアセテート、酢酸ブチル、乳酸エチル等が好ましい。
【０１０４】
［帯電防止層のバインダー］
帯電防止層のバインダーとしては、高屈折率層に用いた硬化性樹脂、特に電離放射線硬化性の多官能モノマーや多官能オリゴマーが好ましく用いられるが、反応性硬化樹脂を反応させてなる、架橋しているポリマーをバインダーとして用いることもできる。架橋しているポリマーはアニオン性基を有するのが好ましい。
架橋しているアニオン性基を有するポリマーは、アニオン性基を有するポリマーの主鎖が架橋している構造を有する。アニオン性基は、導電性無機微粒子の分散状態を維持する機能を有する。架橋構造は、ポリマーに皮膜形成能を付与して、帯電防止層を強化する機能を有する。
【０１０５】
ポリマーの主鎖の例には、ポリオレフィン（飽和炭化水素）、ポリエーテル、ポリウレア、ポリウレタン、ポリエステル、ポリアミン、ポリアミドおよびメラミン樹脂が含まれる。ポリオレフィン主鎖、ポリエーテル主鎖およびポリウレア主鎖が好ましく、ポリオレフィン主鎖およびポリエーテル主鎖がさらに好ましく、ポリオレフィン主鎖が最も好ましい。
ポリオレフィン主鎖は、飽和炭化水素からなる。ポリオレフィン主鎖は、例えば、不飽和重合性基の付加重合反応により得られる。ポリエーテル主鎖は、エーテル結合（−Ｏ−）によって繰り返し単位が結合している。ポリエーテル主鎖は、例えば、エポキシ基の開環重合反応により得られる。ポリウレア主鎖は、ウレア結合（−ＮＨ−ＣＯ−ＮＨ−）によって、繰り返し単位が結合している。ポリウレア主鎖は、例えば、イソシアネート基とアミノ基との縮重合反応により得られる。ポリウレタン主鎖は、ウレタン結合（−ＮＨ−ＣＯ−Ｏ−）によって、繰り返し単位が結合している。ポリウレタン主鎖は、例えば、イソシアネート基と、水酸基（Ｎ−メチロール基を含む）との縮重合反応により得られる。ポリエステル主鎖は、エステル結合（−ＣＯ−Ｏ−）によって、繰り返し単位が結合している。ポリエステル主鎖は、例えば、カルボキシ基（酸ハライド基を含む）と水酸基（Ｎ−メチロール基を含む）との縮重合反応により得られる。ポリアミン主鎖は、イミノ結合（−ＮＨ−）によって、繰り返し単位が結合している。ポリアミン主鎖は、例えば、エチレンイミン基の開環重合反応により得られる。ポリアミド主鎖は、アミド結合（−ＮＨ−ＣＯ−）によって、繰り返し単位が結合している。ポリアミド主鎖は、例えば、イソシアネート基とカルボキシ基（酸ハライド基を含む）との反応により得られる。メラミン樹脂主鎖は、例えば、トリアジン基（例、メラミン）とアルデヒド（例、ホルムアルデヒド）との縮重合反応により得られる。なお、メラミン樹脂は、主鎖そのものが架橋構造を有する。
【０１０６】
アニオン性基は、ポリマーの主鎖に直接結合させるか、あるいは連結基を介して主鎖に結合させる。アニオン性基は、連結基を介して側鎖として、主鎖に結合させることが好ましい。
アニオン性基の例としては、カルボン酸基（カルボキシル）、スルホン酸基（スルホ）およびリン酸基（ホスホノ）などが挙げられ、スルホン酸基およびリン酸基が好ましい。
アニオン性基は、塩の状態であってもよい。アニオン性基と塩を形成するカチオンは、アルカリ金属イオンであることが好ましい。また、アニオン性基のプロトンは、解離していてもよい。
アニオン性基とポリマーの主鎖とを結合する連結基は、−ＣＯ−、−Ｏ−、アルキレン基、アリーレン基、およびこれらの組合せから選ばれる二価の基であることが好ましい。
【０１０７】
架橋構造は、二以上の主鎖を化学的に結合（好ましくは共有結合）する。架橋構造は、三以上の主鎖を共有結合することが好ましい。架橋構造は、−ＣＯ−、−Ｏ−、−Ｓ−、窒素原子、リン原子、脂肪族残基、芳香族残基およびこれらの組合せから選ばれる二価以上の基からなることが好ましい。
【０１０８】
架橋しているアニオン性基を有するポリマーは、アニオン性基を有する繰り返し単位と、架橋構造を有する繰り返し単位とを有するコポリマーであることが好ましい。コポリマー中のアニオン性基を有する繰り返し単位の割合は、２〜９６質量％であることが好ましく、４〜９４質量％であることがさらに好ましく、６〜９２質量％であることが最も好ましい。繰り返し単位は、二以上のアニオン性基を有していてもよい。コポリマー中の架橋構造を有する繰り返し単位の割合は、４〜９８質量％であることが好ましく、６〜９６質量％であることがさらに好ましく、８〜９４質量％であることが最も好ましい。
【０１０９】
架橋しているアニオン性基を有するポリマーの繰り返し単位は、アニオン性基と架橋構造の双方を有していてもよい。また、その他の繰り返し単位（アニオン性基も架橋構造もない繰り返し単位）が含まれていてもよい。
その他の繰り返し単位としては、アミノ基または四級アンモニウム基を有する繰り返し単位およびベンゼン環を有する繰り返し単位が好ましい。アミノ基または四級アンモニウム基は、アニオン性基と同様に、無機微粒子の分散状態を維持する機能を有する。なお、アミノ基、四級アンモニウム基およびベンゼン環は、アニオン性基を有する繰り返し単位あるいは架橋構造を有する繰り返し単位に含まれていても、同様の効果が得られる。
アミノ基または四級アンモニウム基を有する繰り返し単位では、アミノ基または四級アンモニウム基は、ポリマーの主鎖に直接結合させるか、あるいは連結基を介して主鎖に結合させる。アミノ基または四級アンモニウム基は、連結基を介して側鎖として、主鎖に結合させることが好ましい。アミノ基または四級アンモニウム基は、二級アミノ基、三級アミノ基または四級アンモニウム基であることが好ましく、三級アミノ基または四級アンモニウム基であることがさらに好ましい。二級アミノ基、三級アミノ基または四級アンモニウム基の窒素原子に結合する基は、アルキル基であることが好ましく、炭素原子数が１〜１２のアルキル基であることが好ましく、炭素原子数が１〜６のアルキル基であることがさらに好ましい。四級アンモニウム基の対イオンは、ハライドイオンであることが好ましい。アミノ基または四級アンモニウム基とポリマーの主鎖とを結合する連結基は、−ＣＯ−、−ＮＨ−、−Ｏ−、アルキレン基、アリーレン基、およびこれらの組合せから選ばれる二価の基であることが好ましい。架橋しているアニオン性基を有するポリマーが、アミノ基または四級アンモニウム基を有する繰り返し単位を含む場合、その割合は、０．０６〜３２質量％であることが好ましく、０．０８〜３０質量％であることがさらに好ましく、０．１〜２８質量％であることが最も好ましい。
【０１１０】
上記バインダーを、例えば特開２００３−３９５８６号公開公報に記載の以下の反応性有機珪素化合物と併用することもできる。反応性有機珪素化合物は、上記バインダーとしての電離放射線硬化型樹脂に対して１０〜７０質量％の範囲で使用される。反応性有機珪素化合物としては、オルガノシラン化合物が好ましく、これだけを樹脂成分として帯電防止層を形成することも可能である。
【０１１１】
本発明において、低屈折率層等を設けた反射防止フィルムの好ましい積分反射率は、３．５％以下が好ましく、３．０％以下がより好ましく、更に好ましくは２．０％以下であり、最も好ましくは２．０％以下０．３％以上である。積分反射率を下げることで反射防止フィルムの表面での光散乱を小さくしても十分な防眩性が得られるため、黒締まりに優れた反射防止フィルムが得られる。
【０１１２】
本発明の反射防止フィルムの透明支持体としては、プラスチックフィルムを用いることが好ましい。プラスチックフィルムを形成するポリマーとしては、セルロースアシレート（例、トリアセチルセルロース、ジアセチルセルロース、代表的には富士フイルム社製ＴＡＣ−ＴＤ８０Ｕ，ＴＤ８０ＵＦなど）、ポリアミド、ポリカーボネート、ポリエステル（例、ポリエチレンテレフタレート、ポリエチレンナフタレート）、ポリスチレン、ポリオレフィン、ノルボルネン系樹脂（アートン：商品名、ＪＳＲ社製）、非晶質ポリオレフィン（ゼオネックス：商品名、日本ゼオン社製）、（メタ）アクリル系樹脂（アクリペットＶＲＬ２０Ａ：商品名、三菱レイヨン社製、特開２００４−７０２９６号公報や特開２００６−１７１４６４号公報記載の環構造含有アクリル系樹脂）などが挙げられる。このうちトリアセチルセルロース、ポリエチレンテレフタレート、ポリエチレンナフタレート、が好ましく、特にトリアセチルセルロースが好ましい。
【０１１３】
本発明の反射防止フィルムを液晶表示装置に用いる場合、片面に粘着層を設ける等してディスプレイの最表面に配置する。また、本発明の反射防止フィルムと偏光板を組み合わせてもよい。該透明支持体がトリアセチルセルロースの場合は偏光板の偏光層を保護する保護フィルムとしてトリアセチルセルロースが用いられるため、本発明の反射防止フィルムをそのまま保護フィルムに用いることがコストの上では好ましい。
【０１１４】
本発明の反射防止フィルムは、片面に粘着層を設ける等してディスプレイの最表面に配置したり、そのまま偏光板用保護フィルムとして使用される場合には、十分に接着させるためには透明支持体上に最外層を形成した後、鹸化処理を実施することが好ましい。鹸化処理は、公知の手法、例えば、アルカリ液の中に該フィルムを適切な時間浸漬して実施される。アルカリ液に浸漬した後は、該フィルムの中にアルカリ成分が残留しないように、水で十分に水洗したり、希薄な酸に浸漬してアルカリ成分を中和することが好ましい。鹸化処理することにより、最外層を有する側とは反対側の透明支持体の表面が親水化される。
【０１１５】
〔表面形態〕
本発明の反射防止フィルムを液晶表示装置に使用する場合、良好な防眩性と黒締まりを両立することが好ましい。防眩性に関しては、実用上では、様々な光源が様々な角度から映りこむ場合で良好な防眩性を示す必要がある。このような多様な映り込みは本発明者らが鋭意努力した結果、光源の映り込む場合の見こみ角を変えることで簡易的に評価できることが判り、大きなサイズの光源（例えば蛍光灯）と細い光源（例えば蛍光灯をカバー覆って模擬的に作った線光源）の両方で良好な映り込みを示す必要がある。また、黒締まりに関しても、明室環境下でディスプレイの垂直方向から視認した場合と４５°程度の角度をつけて視認した場合の両方で良好な黒締まりを達成する必要がある。このような指標で評価して優れた防眩性と黒締まりを達成するための、本発明の反射防止フィルムの好ましい表面形態（表面凹凸）を下記に記す。
【０１１６】
本発明の反射防止フィルムは、その表面凹凸形状として、中心線平均粗さＲａが０．０５〜０．２５μｍが好ましく、０．１０〜０．２０μｍが更に好ましい。Ｒａが大きすぎると黒締まり、明室コントラストが悪化し、Ｒａが小さすぎると防眩性が悪化する。１０点平均粗さＲｚがＲａの１０倍以下であることが特に好ましい。
【０１１７】
防眩性と黒締まりの両立に適した表面形態を得るためには、平均山谷距離Ｓｍも重要である。Ｓｍは６０〜１５０μｍが好ましく、６０〜１４０μｍがより好ましく、７０〜１４０μｍが特に好ましい。Ｓｍが大きすぎると面荒れが強く外観が良くないとともに、大きなサイズの光源の映り込みが見え易くなる。Ｓｍが小さすぎると黒締まりが悪化するとともに、細い光源（線光源）のエッジボケが弱く、好ましくない。
【０１１８】
明室コントラストを良かするためには、平均傾斜角度も同時に特定の範囲に制御する必要がある。平均傾斜角度は好ましくは０．５度〜３．０度、より好ましくは０．７度〜２．０度である。平均傾斜角度が大きすぎると黒締まりが悪化するとともに、細い光源（線光源）のエッジボケが弱くなり好ましくない。平均傾斜角度が小さすぎると大きなサイズの光源の映り込みが見え易くなり好ましくない。
【０１１９】
本発明の目的の優れた防眩性と黒締まりを達成するためには、傾斜角度分布の最大値（θｐ）も非常に重要である。θｐが０．０５°〜０．５０°が好ましく、０．０５°〜０．３０°がより好ましい。θｐが小さすぎると大きなサイズの光源の映り込みが見え易くなり好ましくなく、大きすぎると黒締まりが悪化するとともに、細い光源（線光源）のエッジボケが弱くなり好ましくない。
【０１２０】
本発明の反射防止フィルムの平均傾斜角は以下の方法で決定される。すなわち、面積が０．５乃至２平方マイクロメートルである三角形の頂点を透明フィルム基材面に仮定し、その点から鉛直上向きに伸ばした３つの垂線がフィルム表面と交わる３点によって形成される三角形の面の法線が、支持体から鉛直上向きに伸ばした垂線となす角を表面の傾斜角度とし、基材上で２５００００平方マイクロメートル（０．２５平方ミリメートル）以上の面積を該三角形に分割して測定した時の全測定点の平均値を平均傾斜角として算出する。
【０１２１】
傾斜角度を測定する方法をさらに詳細に述べる。図１（ａ）のように面積が０．５〜２平方マイクロメートルとなるようなメッシュにフィルムを分割する。図１（ｂ）は分割したメッシュのうちの３点を抽出した図である。この支持体上の３点から鉛直上向きに垂線を伸ばし、その３点が表面と交わった点をＡ、Ｂ、Ｃとする。三角形ＡＢＣ面の法線ＤＤ’が、支持体から鉛直上向きに伸ばした垂線ＯＯ’と為す角度θを傾斜角度とする。図１（ｃ）は点Ｏ’ＤＤ’を含む平面Ｐで切ったときのフィルムの断面図である。線分ＥＦは三角形ＡＢＣと平面Ｐとの交線である。測定面積は支持体上で２５００００平方マイクロメートル（０．２５平方ミリメートル）以上が好ましく、この面を支持体上で三角形に分割して測定し、傾斜角度を求める。測定する装置はいくつかあるが、一例を述べる。装置はマイクロマップ社（米国）製ＳＸＭ５２０−ＡＳ１５０型を用いた場合を説明する。例えば対物レンズが１０倍の時、傾斜角度の測定単位は０．８平方マイクロメートルであり、測定範囲は５０００００平方マイクロメートル（０．５平方ミリメートル）である。対物レンズの倍率を大きくすれば、それに合わせて測定単位と測定範囲は小さくなる。測定データはＭＡＴ−ＬＡＢ等のソフトを用いて解析し、傾斜角度分布を算出することができ、そのデータをもとに平均傾斜角度を算出することができる。
【０１２２】
〔光学特性〕
本発明の反射防止フィルムは、表面散乱に起因するヘイズ（以後、表面ヘイズと呼称する）は０．２％〜１０％が好ましく、０．２％〜５％が特に好ましい。表面ヘイズが大きすぎると黒締まりが悪化し、小さすぎると防眩性が悪化する。
【０１２３】
本発明の反射防止フィルムは、内部散乱に起因するヘイズ（以後、内部ヘイズと呼称する）が１％〜４０％であることが好ましく、５％〜３０％であることがより好ましい、１０％〜２５％であることが特に好ましい。内部ヘイズが大きすぎると正面コントラストが低下し、白茶け感が増す。小さすぎると使用できる素材の組合せが限定され、防眩性その他の特性値の合わせこみが困難となり、また、高コストとなるなどの問題がある。
【０１２４】
なお、表面ヘイズと内部ヘイズは以下の手順で測定することができる。
（１）ＪＩＳ−Ｋ７１３６に準じてフィルムの全ヘイズ値（Ｈ）を測定する。
（２）フィルムの低屈折率領域側の表面および裏面にシリコーンオイルを数滴添加し、厚さ１ｍｍのガラス板（ミクロスライドガラス品番Ｓ  ９１１１、ＭＡＴＳＵＮＡＭＩ製）を２枚用いて裏表より挟んで、完全に２枚のガラス板とフィルムを光学的に密着させ、表面ヘイズを除去した状態でヘイズを測定し、別途測定したガラス板２枚の間にシリコーンオイルのみを挟みこんで測定したヘイズを引いた値をフィルムの内部ヘイズ（Ｈｉ）として算出する。
（３）上記（１）で測定した全ヘイズ（Ｈ）から上記（２）で算出した内部ヘイズ（Ｈｉ）を引いた値をフィルムの表面ヘイズ（Ｈｓ）として算出する。
【０１２５】
本発明の反射防止フィルムは、ＪＩＳ  Ｋ７１０５に準じた像鮮明性が、光学くし幅０．５ｍｍで測定した時に、好ましくは３０％〜９９％、より好ましくは４０％〜９５％、更に好ましくは５０％〜９０％、更に好ましくは６０％〜８０％である。像鮮明性が低いと明室コントラストが悪化し、高いと防眩性が悪化する。
【０１２６】
〔塗布方式〕
本発明の反射防止フィルムは以下の方法で形成することができるが、この方法に制限されない。
まず、各層を形成するための成分を含有した塗布液が調製される。次に、諸機能層を形成するための塗布液をディップコート法、エアーナイフコート法、カーテンコート法、ローラーコート法、ワイヤーバーコート法、グラビアコート法やダイコート法により透明支持体上に塗布し、加熱・乾燥するが、マイクログラビアコート法、ワイヤーバーコート法、ダイコート法（米国特許２６８１２９４号明細書、特開２００６−１２２８８９号明細書参照）がより好ましく、ダイコート法が特に好ましい。
その後、光照射あるいは加熱して、防眩層もしくは拡散層もしくはその他の所望の機能を付与する機能層を形成するモノマーを重合して硬化する。これにより各層が形成される。ここで必要であれば、機能層を複数層とすることができる。
次に、同様にして低屈折率層を形成するための塗布液を防眩層もしくは拡散層もしくは機能層上に塗布し、光照射あるいは加熱し（紫外線など電離放射線を照射、好ましくは加熱下で電離放射線を照射することにより硬化させ、）低屈折率層が形成される。このようにして本発明の反射防止フィルムが得られる。
【０１２７】
〔保護フィルム、偏光板〕
偏光板は、偏光膜の表側および裏側の両面を保護する２枚の保護フィルムで主に構成される。本発明の反射防止フィルムは、偏光膜を両面から挟む２枚の保護フィルムのうち少なくとも１枚に用いることが好ましい。本発明の反射防止フィルムが保護フィルムを兼ねることで、偏光板の製造コストを低減できる。また、本発明の反射防止フィルムを最表層に使用することにより、外光の映り込み等が防止され、耐傷性、防汚性等も優れた偏光板とすることができる。
【０１２８】
本発明の反射防止フィルムは表面を親水化処理した後に、ポリビニルアルコールを接着剤にして偏光子と貼りあわせ、偏光板となる。親水化処理としては、特にケン化処理が好ましい。親水化された表面は、ポリビニルアルコールを主成分とする偏光膜との接着性を改良するのに特に有効である。また、親水化された表面は、空気中の塵埃が付着しにくくなるため、偏光膜と接着させる際に偏光膜と反射防止フィルムの間に塵埃が入りにくく、塵埃による点欠陥を防止するのに有効である。
鹸化処理は、最外層を有する側とは反対側の透明支持体の表面の水に対する接触角が４０゜以下になるように実施することが好ましい。更に好ましくは３０゜以下、特に好ましくは２０゜以下である。
【０１２９】
〔画像表示装置〕
本発明の反射防止フィルムは、液晶表示装置（ＬＣＤ）、プラズマディスプレイパネル（ＰＤＰ）、エレクトロルミネッセンスディスプレイ（ＥＬＤ）や陰極管表示装置（ＣＲＴ）、表面電界ディスプレイ（ＳＥＤ）のような画像表示装置に適用することができる。特に好ましくは液晶表示装置（ＬＣＤ）に用いられる。本発明の反射防止フィルムは透明支持体を有しているので、透明支持体側を画像表示装置の画像表示面に接着して用いられる。また、液晶表示装置に用いる場合は、上記偏光板形態に加工した後、液晶セルの表面に、本発明の反射防止フィルムが最表面になるように設けて使用することができる。
【０１３０】
本発明の反射防止フィルムは、偏光膜の表面保護フィルムの片側として用いた場合、ツイステットネマチック（ＴＮ）、スーパーツイステットネマチック（ＳＴＮ）、バーティカルアライメント（ＶＡ）、インプレインスイッチング（ＩＰＳ）、オプティカリーコンペンセイテットベンドセル（ＯＣＢ）等のモードの透過型、反射型、または半透過型の液晶表示装置に好ましく用いることができる。
【実施例】
【０１３１】
本発明を詳細に説明するために、以下に実施例を挙げて説明するが、本発明はこれらに限定されるものではない。なお、特別の断りの無い限り、「部」及び「％」は質量基準である。
【０１３２】
防眩層用塗布液Ａ−１の組成
ＰＥＴ−３０                                      ４４．０ｇ
ＤＰＣＡ−２０                                    ４４．０ｇ
イルガキュア１２７                                  ３．０ｇ
６μｍ架橋アクリル−スチレン粒子Ａ分散液（３０％）２６．４ｇ
ＳＰ−１３                                          ０．２ｇ
ＭＩＢＫ                                          ２２．０ｇ
ＭＥＫ                                            ４０．４ｇ
上記塗布液において硬化後の樹脂粒子を除く防眩層もしくは拡散層の屈折率は１．５０であった。
【０１３３】
防眩層用塗布液Ａ−２の組成
ＰＥＴ−３０                                      ４４．０ｇ
ビスコート３６０                                  ４４．０ｇ
イルガキュア１２７                                  ３．０ｇ
６μｍ架橋アクリル−スチレン粒子Ａ分散液（３０％）２６．４ｇ
６μｍ架橋アクリル粒子Ｇ分散液（３０％）            ９．９ｇ
ＳＰ−１３                                          ０．２ｇ
ＭＩＢＫ                                          １６．１ｇ
ＭＥＫ                                            ４０．４ｇ
【０１３４】
防眩層用塗布液Ａ−３の組成
ＰＥＴ−３０                                      ４４．０ｇ
ビスコート３６０                                  ４４．０ｇ
イルガキュア１２７                                  ３．０ｇ
３．５μｍ架橋アクリル−スチレン粒子Ｂ分散液（３０％）
２６．４ｇ
ＳＰ−１３                                          ０．２ｇ
ＭＩＢＫ                                          ２２．０ｇ
ＭＥＫ                                            ４０．４ｇ
【０１３５】
防眩層用塗布液Ａ−４の組成
ＰＥＴ−３０                                      ４４．０ｇ
ビスコート３６０                                  ４４．０ｇ
イルガキュア１２７                                  ３．０ｇ
５μｍ架橋アクリル−スチレン粒子Ｃ分散液（３０％）２６．４ｇ
ＳＰ−１３                                          ０．２ｇ
ＭＩＢＫ                                          ２２．０ｇ
ＭＥＫ                                            ４０．４ｇ
【０１３６】
防眩層用塗布液Ａ−５の組成
ＰＥＴ−３０                                      ４４．０ｇ
ビスコート３６０                                  ４４．０ｇ
イルガキュア１２７                                  ３．０ｇ
６μｍ架橋アクリル−スチレン粒子Ａ分散液（３０％）２６．４ｇ
ＳＰ−１３                                          ０．２ｇ
ＭＩＢＫ                                          ２２．０ｇ
ＭＥＫ                                            ４０．４ｇ
【０１３７】
防眩層用塗布液Ａ−６の組成
ＰＥＴ−３０                                      ４４．０ｇ
ビスコート３６０                                  ４４．０ｇ
イルガキュア１２７                                  ３．０ｇ
１４μｍ架橋アクリル−スチレン粒子Ｄ分散液（３０％）
２６．４ｇ
ＳＰ−１３                                          ０．２ｇ
ＭＩＢＫ                                          ２２．０ｇ
ＭＥＫ                                            ４０．４ｇ
【０１３８】
防眩層用塗布液Ａ−７の組成
ＰＥＴ−３０                                      ４４．０ｇ
ビスコート３６０                                  ４４．０ｇ
イルガキュア１２７                                  ３．０ｇ
６μｍ架橋アクリル−スチレン粒子Ａ分散液（３０％）２６．４ｇ
８μｍ架橋アクリル粒子Ｈ分散液（３０％）            ９．９ｇ
ＳＰ−１３                                          ０．２ｇ
ＭＩＢＫ                                          １６．１ｇ
ＭＥＫ                                            ４０．４ｇ
【０１３９】
防眩層用塗布液Ａ−８の組成
ＰＥＴ−３０                                      ４４．０ｇ
ビスコート３６０                                  ４４．０ｇ
イルガキュア１２７                                  ３．０ｇ
６μｍ架橋アクリル−スチレン粒子Ａ分散液（３０％）２６．４ｇ
６μｍ架橋アクリル−スチレン粒子Ｊ分散液（３０％）  ９．９ｇ
ＳＰ−１３                                          ０．２ｇ
ＭＩＢＫ                                          １６．１ｇ
ＭＥＫ                                            ４０．４ｇ
【０１４０】
防眩層用塗布液Ａ−９の組成
ＰＥＴ−３０                                      ４４．０ｇ
ビスコート３６０                                  ４４．０ｇ
イルガキュア１２７                                  ３．０ｇ
６μｍ架橋アクリル−スチレン粒子Ａ分散液（３０％：ヘキサン）
２６．４ｇ
６μｍ架橋アクリル粒子Ｇ分散液（３０％：ヘキサン）  ９．９ｇ
ＳＰ−１３                                          ０．２ｇ
ＭＩＢＫ                                          １６．１ｇ
ＭＥＫ                                            ４０．４ｇ
【０１４１】
防眩層用塗布液Ａ−１０の組成
ＰＥＴ−３０                                      ４４．０ｇ
ビスコート３６０                                  ４４．０ｇ
イルガキュア１２７                                  ３．０ｇ
６μｍ架橋アクリル−スチレン粒子Ａ分散液（３０％）２６．４ｇ
６μｍ架橋アクリル粒子Ｇ分散液（３０％）            ９．９ｇ
ＳＰ−１３                                          ０．２ｇ
ＭＩＢＫ                                          １６．１ｇ
ＭＥＫ                                            ４０．４ｇ
【０１４２】
防眩層用塗布液Ａ−１１の組成
ＰＥＴ−３０                                      ４４．０ｇ
ビスコート３６０                                  ４４．０ｇ
イルガキュア１２７                                  ３．０ｇ
６μｍ架橋アクリル−スチレン粒子Ａ分散液（３０％）
１３．２ｇ
６μｍ架橋アクリル粒子Ｇ分散液（３０％）            ９．９ｇ
ＳＰ−１３                                          ０．２ｇ
ＭＩＢＫ                                          ２９．３ｇ
ＭＥＫ                                            ４０．４ｇ
【０１４３】
防眩層用塗布液Ａ−１２の組成
ＰＥＴ−３０                                      ４４．０ｇ
ビスコート３６０                                  ４４．０ｇ
イルガキュア１２７                                  ３．０ｇ
６μｍ架橋アクリル−スチレン粒子Ａ分散液（３０％）５２．８ｇ
６μｍ架橋アクリル粒子Ｇ分散液（３０％）            ９．９ｇ
ＳＰ−１３                                          ０．２ｇ
ＭＩＢＫ                                            ２．９ｇ
ＭＥＫ                                            ４０．４ｇ
【０１４４】
防眩層用塗布液Ａ−１３の組成
ＰＥＴ−３０                                      ４４．０ｇ
ビスコート３６０                                  ４４．０ｇ
イルガキュア１２７                                  ３．０ｇ
１２μｍ架橋アクリル−スチレン粒子Ｅ分散液（３０％）
１３．２ｇ
６μｍ架橋アクリル粒子Ｇ分散液（３０％）            ９．９ｇ
ＳＰ−１３                                          ０．２ｇ
ＭＩＢＫ                                          ２９．３ｇ
ＭＥＫ                                            ４０．４ｇ
【０１４５】
防眩層用塗布液Ａ−１４の組成
ＰＥＴ−３０                                      ４４．０ｇ
ビスコート３６０                                  ４４．０ｇ
イルガキュア１２７                                  ３．０ｇ
６μｍ架橋アクリル−スチレン粒子Ｆ分散液（３０％）３９．６ｇ
６μｍ架橋アクリル粒子Ｇ分散液（３０％）            ９．９ｇ
ＳＰ−１３                                          ０．２ｇ
ＭＩＢＫ                                            ２．９ｇ
ＭＥＫ                                            ４０．４ｇ
【０１４６】
防眩層用塗布液Ａ−１５の組成
ＰＥＴ−３０                                      ４４．０ｇ
ビスコート３６０                                  ４４．０ｇ
イルガキュア１２７                                  ３．０ｇ
６μｍ架橋アクリル−スチレン粒子Ａ分散液（３０％）２６．４ｇ
６μｍ架橋アクリル粒子Ｇ分散液（３０％）            ９．９ｇ
ＳＰ−１３                                          ０．２ｇ
ＭＩＢＫ                                          １６．１ｇ
ＭＥＫ                                            ４０．４ｇ
【０１４７】
防眩層用塗布液Ａ−１６の組成
ＰＥＴ−３０                                      ８８．０ｇ
イルガキュア１２７                                  ３．０ｇ
６μｍ架橋アクリル−スチレン粒子Ａ分散液（３０％）２６．４ｇ
ＳＰ−１３                                          ０．２ｇ
ＭＩＢＫ                                          １６．１ｇ
ＭＥＫ                                            ４０．４ｇ
上記塗布液において硬化後の樹脂粒子を除く防眩層もしくは拡散層の屈折率は１．５２であった。
【０１４８】
防眩層用塗布液Ａ−１７の組成
ＰＥＴ−３０                                      ４４．０ｇ
ビスコート３６０                                  ４４．０ｇ
イルガキュア１２７                                  ３．０ｇ
６μｍ架橋スチレン粒子Ｉ分散液（３０％）          ２６．４ｇ
ＳＰ−１３                                          ０．２ｇ
ＭＩＢＫ                                          １６．１ｇ
ＭＥＫ                                            ４０．４ｇ
【０１４９】
上記防眩層用塗布液各々について孔径３０μｍのポリプロピレン製フィルターでろ過して塗布液を調製した。
上記塗布液において硬化後の樹脂粒子を除く防眩層もしくは拡散層の屈折率は塗布液Ａ−１と塗布液Ａ−１６を除いて全て１．５１であった。
【０１５０】
粒子の分散液は攪拌しているＭＩＢＫ溶液中に下記の粒子を分散液の固形分濃度が４０質量％になるまで徐々に加え、３０分攪拌して作製した。樹脂粒子は粒子Ｂ，Ｉを除いて積水化成品工業（株）製（該粒子は全て架橋性モノマー含有率が１５質量％以上［対全モノマー］）を用いた。粒子Ｂ，Ｉは綜研化学（株）を用いた。
６μｍ架橋アクリル−スチレン粒子Ａ：屈折率１．５６（アクリル／スチレン比：３／７）
３．５μｍ架橋アクリル−スチレン粒子Ｂ：屈折率１．５６（アクリル／スチレン比：３／７、架橋性モノマー含有率１５質量％以上）
５μｍ架橋アクリル−スチレン粒子Ｃ：屈折率１．５６（アクリル／スチレン比：３／７）
１４μｍ架橋アクリル−スチレン粒子Ｄ：屈折率１．５６（アクリル／スチレン比：３／７）
１２μｍ架橋アクリル−スチレン粒子Ｅ：屈折率１．５５（アクリル／スチレン比：４／６）
６μｍ架橋アクリル−スチレン粒子Ｆ：屈折率１．５４（アクリル／スチレン比：５／５）
６μｍ架橋アクリル粒子Ｇ：屈折率１．５０
８μｍ架橋アクリル粒子Ｈ：屈折率１．５０
６μｍ架橋スチレン粒子Ｉ：屈折率１．６０（架橋性モノマー含率１５％未満）
６μｍ架橋アクリル−スチレン粒子Ｊ：屈折率１．５５（アクリル／スチレン比：４／６）
【０１５１】
低屈折率層用塗布液Ｌ−１の組成
エチレン性不飽和基含有含フッ素ポリマー（Ａ−１）    ３．９ｇ
シリカ分散液Ａ（２２％）                          ２５．０ｇ
イルガキュア１２７                                  ０．２ｇ
ＤＰＨＡ                                            ０．４ｇ
ＭＥＫ                                          １００．０ｇ
ＭＩＢＫ                                          ４５．５ｇ
上記塗布液を塗布硬化してなる低屈折率層の硬化後の屈折率は１．３６であった。
【０１５２】
低屈折率層用塗布液Ｌ−２の組成
ＪＴＡ−１０３                                    １５．０ｇ
ＭＥＫ−ＳＴ−Ｌ（３０％）                          １．４ｇ
オルガノシラン化合物Ａ                              ０．４ｇ
ＭＥＫ                                              ３．０ｇ
シクロヘキサノン                                    ０．６ｇ
上記塗布液を塗布硬化してなる低屈折率層の硬化後の屈折率は１．４２であった。
【０１５３】
低屈折率層用塗布液Ｌ−３の組成
エチレン性不飽和基含有含フッ素ポリマー（Ａ−１）    ３．９ｇ
シリカ分散液Ａ（２２％）                          １５．０ｇ  
イルガキュア１２７                                  ０．２ｇ
ＤＰＨＡ                                            ０．４ｇ
ＭＥＫ                                          １００．０ｇ
ＭＩＢＫ                                          ４５．５ｇ
上記塗布液を塗布硬化してなる低屈折率層の硬化後の屈折率は１．４０であった。
【０１５４】
低屈折率層用塗布液Ｌ−４の組成
エチレン性不飽和基含有含フッ素ポリマー（Ａ−１）    ３．９ｇ
シリカ分散液Ａ（２２％）                          ２５．０ｇ  
イルガキュア１２７                                  ０．２ｇ
ＤＰＨＡ                                            ２．０ｇ
ＭＥＫ                                          １００．０ｇ
ＭＩＢＫ                                          ４５．５ｇ
上記塗布液を塗布硬化してなる低屈折率層の硬化後の屈折率は１．４０であった。
【０１５５】
低屈折率層用塗布液Ｌ−５の組成
エチレン性不飽和基含有フッ素ポリマー（Ａ−１）      ３．９ｇ
シリカ分散液Ｂ−１（２８％）                        ８．５ｇ
シリカ分散液Ｂ−２（２８％）                      １１．１ｇ
イルガキュア１２７                                  ０．２ｇ
ＰＥＴ−３０                                        ０．４ｇ
ＭＥＫ                                          １０４．４ｇ
ＭＩＢＫ                                          ４５．５ｇ
上記塗布液を塗布硬化してなる低屈折率層の硬化後の屈折率は１．４５であった。
【０１５６】
上記低屈折率層用塗布液各々について孔径１μｍのポリプロピレン製フィルターでろ過して塗布液を調製した。
【０１５７】
それぞれ使用した化合物を以下に示す。
ＰＥＴ−３０：ペンタエリスリトールトリアクリレート、ペンタエリスリトールテトラアクリレートの混合物［日本化薬（株）製、平均分子量２９８］
ＤＰＨＡ：ジペンタエリスリトールペンタアクリレートとジペンタエリスリトールヘキサアクリレートの混合物［日本化薬（株）製、平均分子量５２４，５２７］
ＤＰＣＡ−２０：カプロラクトン付加ジペンタエリスリトールヘキサアクリレート（ｎ＝２）［日本化薬（株）製、平均分子量８０７］
ＤＰＣＡ−１２０：カプロラクトン付加ジペンタエリスリトールヘキサアクリレート（ｎ＝１２）［日本化薬（株）製、平均分子量１，９４７］
ビスコート３６０：トリメチロールプロパンＥＯ付加トリアクリレート（ｎ＝３）［大阪有機化学工業（株）製、平均分子量４５０．５］
イルガキュア１２７：重合開始剤［チバ・スペシャルティ・ケミカルズ（株）製］
エチレン性不飽和基含有含フッ素ポリマー（Ａ−１）：特開２００５−８９５３６号公報製造例３に記載のフッ素ポリマー（Ａ−１）
ＪＴＡ−１０３：熱架橋性含フッ素ポリマー［ＪＳＲ（株）製］
ＭＥＫ−ＳＴ−Ｌ：シリカ微粒子のＭＥＫ分散物［平均粒子径４５ｎｍ、シリカ濃度３０％、日産化学工業（株）製］
ＭＥＫ−ＳＴ：シリカ微粒子のＭＥＫ分散物［平均粒子径４５ｎｍ、シリカ濃度３０％、日産化学工業（株）製］
オルガノシラン化合物Ａ：特開２００７−１４８３９８号公報実施例１に記載のオルガノシラン化合物
【０１５８】
ＳＰ−１３：フッ素系の界面活性剤（ＭＥＫ溶媒に固形分濃度４０質量％で溶解しているものを用いた。）
【０１５９】
【化１】
2009265645.tif 000002
【０１６０】
（シリカ分散液Ａ）
中空シリカ微粒子ゾル（イソプロピルアルコールシリカゾル、平均粒子径６０ｎｍ、シェル厚み１０ｎｍ、シリカ濃度２０質量％、シリカ粒子の屈折率１．３１、特開２００２−７９６１６号公報の調製例４に準じサイズを変更して作製）５００ｇに、アクリロイルオキシプロピルトリメトキシシラン（信越化学工業（株）製）１０ｇ、およびジイソプロポキシアルミニウムエチルアセテート１．０ｇ加え混合した後に、イオン交換水を３ｇを加えた。６０℃で８時間反応させた後に室温まで冷却し、アセチルアセトン１．０ｇを添加した。この分散液５００ｇにほぼシリカの含量一定となるようにシクロヘキサノンを添加しながら、減圧蒸留による溶媒置換を行った。分散液に異物の発生はなく、固形分濃度をシクロヘキサノンで調整し２２質量％にしたときの粘度は２５℃で５ｍＰａ・ｓであった。得られた分散液Ａのイソプロピルアルコールの残存量をガスクロマトグラフィーで分析したところ、１．０％であった。
【０１６１】
（シリカ分散液Ｂ−１）
ＭＥＫ−ＳＴ−Ｌ  ５００ｇに、アクリロイルオキシプロピルトリメトキシシラン（信越化学工業（株）製）１０ｇ、およびジイソプロポキシアルミニウムエチルアセテート１．０ｇ加え混合した後に、イオン交換水を３ｇを加えた。６０℃で８時間反応させた後に室温まで冷却し、アセチルアセトン１．０ｇを添加した。分散液に異物の発生はなく、固形分濃度をメチルエチルケトンで調整し２８質量％にしたときの粘度は２５℃で１ｍＰａ・ｓであった。
【０１６２】
（シリカ分散液Ｂ−２）
ＭＥＫ−ＳＴ  ５００ｇに、アクリロイルオキシプロピルトリメトキシシラン（信越化学工業（株）製）１０ｇ、およびジイソプロポキシアルミニウムエチルアセテート１．０ｇ加え混合した後に、イオン交換水を３ｇを加えた。６０℃で８時間反応させた後に室温まで冷却し、アセチルアセトン１．０ｇを添加した。分散液に異物の発生はなく、固形分濃度をメチルエチルケトンで調整し２８質量％にしたときの粘度は２５℃で１．５ｍＰａ・ｓであった。
【０１６３】
［実施例１］
（反射防止フィルム試料の作製）
（１）防眩層もしくは拡散層の塗設
８０μｍの厚さのトリアセチルセルロースフィルム（ＴＡＣ−ＴＤ８０Ｕ、富士フイルム（株）製）をロール形態で巻き出して、表１に示す防眩層もしくは拡散層用塗布液を使用し特開２００６−１２２８８９号公報実施例１記載のスロットダイを用いたダイコート法で、搬送速度３０ｍ／分の条件で塗布し、６０℃で１５０秒乾燥の後、さらに窒素パージ下酸素濃度約０．１％で１６０Ｗ／ｃｍの空冷メタルハライドランプ（アイグラフィックス（株）製）を用いて、照度４００ｍＷ／ｃｍ２、照射量１００ｍＪ／ｃｍ２の紫外線を照射して塗布層を硬化させ巻き取った。各防眩層もしくは拡散層の膜厚は表１の値になるように塗布量を調整した。
【０１６４】
（透光性樹脂粒子の評価）
【０１６５】
（１）圧縮強度
圧縮強度は島津製作所製微小圧縮試験機ＭＣＴ―Ｗ２０１を用いて、２５℃、６５％ＲＨ、試験用圧子：ＦＬＡＴ２０、試験荷重：４９．０（ｍＮ）、負荷速度：０．７１０９８２（ｍＮ／ｓｅｃ）、変位フルスケール：５（μｍ）の条件で、粒子単体について行ったときの変位１０％の試験から前記式（１）にて求めた。
【０１６６】
（２）膨潤率
膨潤率は樹脂粒子を３０質量％の濃度で分散溶媒に分散し、分散終了後３時間以内に測定した粒子径（ｒ１）と、その分散液を室温（２５℃）下、静置状態で経時して粒子径の増加が停止し平衡状態になったときの粒径（ｒ２）から次式にて求めた。
膨潤率（体積％）＝｛（ｒ２／ｒ１）３−１｝×１００
【０１６７】
【表１】
2009265645.tif 000003
【０１６８】
（２）低屈折率層の塗設
上記防眩層もしくは拡散層を塗設したトリアセチルセルロースフィルムを再び巻き出して、上記低屈折率層用塗布液を前記のスロットダイを用いたダイコート法で、搬送速度３０ｍ／分の条件で塗布し、９０℃で７５秒乾燥の後、窒素パージ下酸素濃度０．０１〜０．１％で２４０Ｗ／ｃｍの空冷メタルハライドランプ（アイグラフィックス（株）製）を用いて、照度４００ｍＷ／ｃｍ２、照射量２４０ｍＪ／ｃｍ２の紫外線を照射し、厚さ１００ｎｍの低屈折率層を形成し、巻き取り、防眩性もしくは拡散性反射防止フィルムを作製した。また試料２１と同様の防眩層を形成し、低屈折率層用塗布液Ｌ−１の代わりにＬ−５を用いた以外は防眩性反射防止フィルム２１と全く同じ方法で、防眩性反射防止フィルム２１１を作製した。
【０１６９】
（反射防止フィルムの鹸化処理）
塗設後、前記試料について、以下の処理を行った。１．５ｍｏｌ／Ｌの水酸化ナトリウム水溶液を調製し、５５℃に保温した。０．０１ｍｏｌ／Ｌの希硫酸水溶液を調製し、３５℃に保温した。  作製した反射防止フィルムを上記の水酸化ナトリウム水溶液に２分間浸漬した後、水に浸漬し水酸化ナトリウム水溶液を十分に洗い流した。次いで、上記の希硫酸水溶液に１分間浸漬した後、水に浸漬し希硫酸水溶液を十分に洗い流した。  最後に試料を１２０℃で十分に乾燥させた。このようにして、鹸化処理済み反射防止フィルム（本発明試料１〜２２、２１１および比較試料１０１〜１０２）を作製した。
【０１７０】
（偏光板の作製）
ポリビニルアルコールにヨウ素を吸着させ、延伸して作製した偏光子の片面に、１．５ｍｏｌ／Ｌ、５５℃のＮａＯＨ水溶液中に２分間浸漬したあと中和、水洗した、８０μｍの厚さのトリアセチルセルロースフィルム（ＴＡＣ−ＴＤ８０Ｕ、富士フイルム（株）製）を貼り付け、偏光子のもう一方の面に前記鹸化処理済みの各々のフィルム試料のトリアセチルセルロース側を貼り付けて、偏光子の両面を保護して偏光板を作製した。
【０１７１】
（反射防止フィルムおよび偏光板の評価）
得られたこれらの反射防止フィルム試料について、以下の項目の評価を行った。結果を表２に示した。
【０１７２】
（１）表面形態
表面粗さＲａおよび平均山谷距離Ｓｍ、平均傾斜角度θａ、最大傾斜角度θｐを、以下の様にして測定した。
【０１７３】
表面粗さ（Ｒａ）：ＪＩＳ−Ｂ０６０１（１９８２）に準じて、小坂研究所（株）製、サーフコーダー  ＭＯＤＥＬ  ＳＥ−３Ｆを用いて中心線平均粗さ（Ｒａ）（μｍ）の測定を行った。
測定条件は  評価長さ  ２．５ｍｍ、カットオフ  ０．２５ｍｍ、速度  ０．５ｍｍ／ｓ、探針径  ２μｍ、加重  ３０μＮ  で行った。
【０１７４】
平均山谷距離Ｓｍ：粗さ曲線が中心線と交差する交点から求めた山谷一周期の間隔の平均値Ｓｍ（μｍ）を測定した。測定装置は小坂研究所（株）製、サーフコーダー  ＭＯＤＥＬ  ＳＥ−３Ｆを用いた。なお、表中での表記“−”は、測定不能を表す。
測定条件は  評価長さ  ２．５ｍｍ、カットオフ  ０．２５ｍｍ、速度  ０．５ｍｍ／ｓ、探針径  ２μｍ、加重  ３０μＮ  で行った。
平均傾斜角度（θａ）、最大傾斜角度（θｐ）：本文中に記載の方法で、マイクロマップ社（米国）製ＳＸＭ５２０−ＡＳ１５０型を用いた測定データからθａ、θｐを算出した。
【０１７５】
（２）へイズ
［１］ＪＩＳ−Ｋ７１３６に準じて、得られた反射防止フィルムの全ヘイズ値（Ｈ）を測定する。
［２］反射防止フィルムの表面および裏面にシリコーンオイルを数滴添加し、厚さ１ｍｍのガラス板（ミクロスライドガラス品番Ｓ９１１１、ＭＡＴＳＵＮＡＭＩ製）を２枚用いて裏表より挟んで、完全に２枚のガラス板と得られた反射防止フィルムを密着し、表面ヘイズを除去した状態でヘイズを測定し、別途測定したガラス板２枚の間にシリコーンオ
イルのみを挟みこんで測定したヘイズを引いた値をフィルムの内部ヘイズ（Ｈｉ）として算出した。
［３］上記［１］で測定した全ヘイズ（Ｈ）から上記［２］で算出した内部ヘイズ（Ｈｉ）を引いた値をフィルムの表面ヘイズ（Ｈｓ）として算出した。
［４］高温高湿試験後Δ内部ヘイズ
上記［２］で測定した内部ヘイズを初期値として、高温高湿試験（６５℃９５％ＲＨ１６８時間）後に、［２］と同じ測定方法で内部ヘイズを測定して試験後の値とした。試験後の値から初期値を引き算して、Δ内部ヘイズ値を算出した。表中の＋の値は試験後の方が値が高いことを示し、−の値は試験後の方が値が低いことを示す。
【０１７６】
（３）平均反射率
反射防止フィルム試料の裏面（トリアセチルセルロースフィルム側）をサンドペーパーで粗面化した後に黒色インクで処理し、裏面反射をなくした状態で、表面側を、分光光度計（日本分光（株）製）を用いて、３８０〜７８０ｎｍの波長領域において、分光反射率を測定した。結果には４５０〜６５０ｎｍの積分反射率の算術平均値を用いた。各試料の評価結果を表２に示す。
【０１７７】
【表２】
2009265645.tif 000004
【０１７８】
表２に示される結果より、以下のことが明らかである。本発明の反射防止フィルムは、高架橋性の高屈折率の樹脂粒子を使用した場合に生じる高温高湿試験後の内部ヘイズの変動が抑えられている。
【０１７９】
［実施例２］
１．５ｍｏｌ／Ｌ、５５℃のＮａＯＨ水溶液中に２分間浸漬したあと中和、水洗した、８０μｍの厚さのトリアセチルセルロースフイルム（ＴＡＣ−ＴＤ８０Ｕ、富士フイルム
（株）製）と、実施例１における本発明試料（鹸化処理済み）の各々のフィルムに、ポリビニルアルコールにヨウ素を吸着させ、延伸して作製した偏光膜の両面を接着、保護して偏光板を作製した。このようにして作製した偏光板を、防眩層もしくは拡散層あるいは低屈折率層が最表面となるように透過型ＴＮ液晶表示装置搭載のノートパソコンの液晶表示装置（偏光選択層を有する偏光分離フィルムである住友３Ｍ（株）製のＤ−ＢＥＦをバックライトと液晶セルとの間に有する）の視認側の偏光板と貼り代えたところ、防眩性、黒締まりに優れ、背景の映りこみが極めて少なく、明室コントラストに優れる、表示品位の非常に高い表示装置が得られた。
【０１８０】
［実施例３］
実施例１における本発明試料の各々のフィルムを貼りつけた透過型ＴＮ液晶セルの視認側の偏光板の液晶セル側の保護フィルム、およびバックライト側の偏光板の液晶セル側の保護フィルムとして、光学補償フィルム（ワイドビューフィルムエース、富士フイルム（株）製）を用いたところ、防眩性、黒締まりに優れ、背景の映りこみが極めて少なく、明室コントラストに優れ、且つ上下左右の視野角が非常に広く、極めて視認性に優れ、表示品位の高い液晶表示装置が得られた。
【０１８１】
［実施例４］
ＶＡ型液晶表示装置（ＬＣ−２６ＧＤ３  シャープ製）に設けられている偏光板を位相差膜を残したまま剥がし、代わりに本発明の偏光板を偏光板の透過軸が製品に貼られていた偏光板と一致するように貼り付けたところ、防眩性、黒締まりに優れ、背景の映りこみが極めて少なく、明室コントラストに優れる、表示品位の非常に高い表示装置が得られた。
また、本発明の偏光版を用いたディスプレイは、ギラツキ防止効果が高く、斜め方向のコントラストに優れる非常に良好な表示性能を示すことも確認できた。
【０１８２】
［実施例５］
ＩＰＳ型液晶表示装置（ＴＨ−２６ＬＸ３００  松下製）に設けられている偏光板を剥がし、代わりに本発明の偏光板を偏光板の透過軸が製品に貼られていた偏光板と一致するように貼り付けたところ、防眩性、黒締まりに優れ、背景の映りこみが極めて少なく、明室コントラストに優れる、表示品位の非常に高い表示装置が得られた。
【０１８３】
［実施例６］
実施例における本発明試料の各々のフィルムを、有機ＥＬ表示装置の表面のガラス板に粘着剤を介して貼り合わせたところ、ガラス表面での反射が抑えられ、視認性の高い表示装置が得られた。
【０１８４】
［実施例７］
実施例１における本発明試料の各々の反射防止フィルムを用いて、片面に本発明の反射防止フィルムを有する偏光板を作製し、偏光板の本発明の反射防止フィルムを有している側の反対面にλ／４板を貼り合わせ、本発明の反射防止フィルム側が最表面になるように、有機ＥＬ表示装置の表面のガラス板に貼り付けたところ、表面反射および、表面ガラスの内部からの反射がカットされ、極めて視認性の高い表示が得られた。
【０１８５】
以上より、本発明の反射防止フィルムを用いた各実施例では、画像表示装置の表面に用いるのに好ましい性能を示した。
【図１】
2009265645.tif 000005